(57)【要約】本発明は約２５，０００から約１００，０００までの、好ましくは約２５，０００から約８０，０００までの一定のピーク分子量およびそれぞれ約２よりも小さく、約３．８よりも小さい一定の多分散性を有していて、少なくとも１種類の架橋可能な官能基が共役的に結合しているポリＨＥＭＡを含む組成物に関連している。本発明はさらに一定の架橋可能なプレポリマーを作成するために適している低い多分散性のポリＨＥＭＡ、当該多分散性のポリＨＥＭＡを官能性化および精製して上記の架橋可能なプレポリマーを形成するための方法、当該架橋可能なプレポリマーにより作成される粘性溶液、当該粘性溶液により作成されるヒドロゲル、および上記の架橋可能なポリマー、ヒドロゲルおよび粘性溶液により作成される物品に関連している。
2005539098.tif 000002
【特許請求の範囲】
【請求項１】
約２よりも小さい一定の多分散性を伴う約２５，０００の一定のピーク分子量乃至約３．８よりも小さい一定の多分散性を伴う約１００，０００の一定のピーク分子量を有するポリＨＥＭＡを含有している一定の組成物。
【請求項２】
前記ピーク分子量が約２よりも小さい一定の多分散性を伴う約３０，０００から３．５よりも小さい一定の多分散性を伴う約９０，０００の間である請求項１に記載の組成物。
【請求項３】
前記ピーク分子量が約２よりも小さい一定の多分散性を伴う約３０，０００から３．２よりも小さい一定の多分散性を伴う約８０，０００の間である請求項１に記載の組成物。
【請求項４】
前記ピーク分子量が約１．５よりも小さい一定の多分散性を伴う約２５，０００から３．５よりも小さい一定の多分散性を伴う約８０，０００の間である請求項１に記載の組成物。
【請求項５】
前記ピーク分子量が約１００，０００よりも小さく、前記多分散性が約２よりも小さい請求項１に記載の組成物。
【請求項６】
前記多分散性が約１．７よりも小さい請求項１に記載の組成物。
【請求項７】
前記多分散性が約１．５よりも小さい請求項１に記載の組成物。
【請求項８】
前記ポリＨＥＭＡがゲル粒子を実質的に含まない請求項１に記載の組成物。
【請求項９】
前記ポリＨＥＭＡがＨＥＭＡおよび少なくとも１種類のコモノマーを含有している請求項１に記載の組成物。
【請求項１０】
前記コモノマーが少なくとも１種類の親水性のモノマーを含む請求項９に記載の組成物。
【請求項１１】
前記少なくとも１種類の親水性のモノマーが種々のビニル含有モノマーから選択される請求項１０に記載の組成物。
【請求項１２】
前記少なくとも１種類のビニル含有モノマーがＮ，Ｎ−ジメチル・アクリルアミド、グリセロール・メタクリレート、２−ヒドロキシエチル・メタクリルアミド、ポリエチレングリコール・モノメタクリレート、メタクリル酸、アクリル酸、Ｎ−ビニル・ラクタム、Ｎ−ビニル−Ｎ−メチル・アセトアミド、Ｎ−ビニル−Ｎ−エチル・アセトアミド、Ｎ−ビニル−Ｎ−エチル・ホルムアミド、Ｎ−ビニル・ホルムアミド、ビニル・カルボネート・モノマー、ビニル・カルバメート・モノマー、オキサゾロン・モノマー、およびこれらの混合物から成る群から選択される請求項１１に記載の組成物。
【請求項１３】
前記少なくとも１種類の親水性のモノマーがＮ，Ｎ−ジメチル−アクリルアミド、グリセロール・メタクリレート、２−ヒドロキシエチル・メタクリルアミド、Ｎ−ビニルピロリドン、ポリエチレングリコール・モノメタクリレート、メタクリル酸およびアクリル酸およびこれらの混合物から成る群から選択される請求項１０に記載の組成物。
【請求項１４】
前記少なくとも１種類の親水性のモノマーがＮ，Ｎ−ジメチル・アクリルアミド、メタクリル酸およびグリセロール・メタクリレートを含む請求項１０に記載の組成物。
【請求項１５】
前記少なくとも１種類の親水性のモノマーが約５０重量％よりも少ない一定の量で存在している請求項１０に記載の組成物。
【請求項１６】
前記少なくとも１種類の親水性のモノマーが約０．５重量％乃至４０重量％の一定の量で存在している請求項１０に記載の組成物。
【請求項１７】
前記親水性のモノマーが約５０重量％までの量でグリセロール・メタクリレートを含む請求項１０に記載の組成物。
【請求項１８】
前記親水性のモノマーが約２５重量％乃至約４５重量％の量でグリセロール・メタクリレートを含む請求項１０に記載の組成物。
【請求項１９】
前記親水性のモノマーが約５重量％よりも少ない量でメタクリル酸を含む請求項１０に記載の組成物。
【請求項２０】
前記親水性のモノマーが約０．５重量％乃至約５．０重量％の量でメタクリル酸を含む請求項１０に記載の組成物。
【請求項２１】
前記親水性のモノマーが約５０重量％までの量でＮ，Ｎ−ジメチル・アクリルアミドを含む請求項１０に記載の組成物。
【請求項２２】
前記親水性のモノマーが約１０重量％乃至約４０重量％の量でＮ，Ｎ−ジメチル・アクリルアミドを含む請求項１０に記載の組成物。
【請求項２３】
前記ポリＨＥＭＡが一定のホモポリマーを含む請求項１に記載の組成物。
【請求項２４】
前記コポリマーが少なくとも１種類の疎水性のモノマーを含有している請求項９に記載の組成物。
【請求項２５】
前記疎水性のモノマーが少なくとも１種類の重合可能なビニル基を有する少なくとも１種類のシリコーン含有モノマーまたはマクロマーを含む請求項２４に記載の組成物。
【請求項２６】
前記重合可能なビニル基が２−メタクリロキシ基を含む請求項２５に記載の組成物。
【請求項２７】
フリー・ラジカル重合法により、約０．５％よりも少ない架橋剤および随意的に少なくとも１種類の親水性または疎水性のコモノマーを重合して、約２５，０００から約１００，０００までの一定のピーク分子量およびそれぞれ約２．２および約４よりも大きい一定の多分散性を有する一定の高い多分散性のポリＨＥＭＡを形成する工程、および当該高い多分散性のポリＨＥＭＡを精製して約２５，０００から約１００，０００までの一定のピーク分子量およびそれぞれ約２よりも小さく、約３．８よりも小さい一定の多分散性を有する一定の低い多分散性のポリＨＥＭＡを形成する工程を含む方法。
【請求項２８】
前記フリー・ラジカル重合法が約２時間乃至約３０時間の一定時間にわたり約４０℃乃至約１５０℃の一定温度においてその重合中に前記モノマーおよびポリＨＥＭＡを溶解することのできる一定の溶媒中において行なわれる請求項２７に記載の方法。
【請求項２９】
前記溶媒が種々のアルコール、グリコール、ポリオール、芳香族炭化水素、アミド、スルホキシド、ピロリドン、エーテル、エステル、エステル・アルコール、グリコエーテル、ケトンおよびこれらの混合物から成る群から選択される請求項２８に記載の方法。
【請求項３０】
前記溶媒がメタノール、エタノール、イソプロパノール、１−プロパノール、メチルラクテート、エチルラクテート、イソプロピルラクテート、エトキシプロパノール、グリコール・エーテル、ＤＭＦ、ＤＭＳＯ、ＮＭＰおよびシクロヘキサノンから成る群から選択される請求項２８に記載の方法。
【請求項３１】
前記フリー・ラジカル重合法が約６０℃乃至約９０℃の一定温度においてほぼ周囲圧力で行なわれる請求項２７に記載の方法。
【請求項３２】
前記フリー・ラジカル重合法が少なくとも１種類の熱的な開始剤による熱的な開始により開始される請求項２７に記載の方法。
【請求項３３】
前記熱的な開始剤が過酸化ラウリル、過酸化ベンゾイル、過炭酸イソプロピル、アゾビスイソブチロニトリル、２，２−アゾビスイソブチロニトリル、２，２−アゾビス−２−メチルブチロニトリルおよびこれらの混合物から成る群から選択される請求項３２に記載の方法。
【請求項３４】
前記熱的な開始剤が２，２−アゾビス−２−メチルブチロニトリル、２，２−アゾビスイソブチロニトリルおよびこれらの混合物を含む請求項３２に記載の方法。
【請求項３５】
前記精製工程がハンセン溶解度パラメータを用いる温度制御型および／または溶媒／非溶媒型の分別法により行なわれる請求項２７に記載の方法。
【請求項３６】
前記精製工程が
（ａ）前記ポリＨＥＭＡを当該ポリＨＥＭＡの溶解度球体の中におけるハンセン溶解度パラメータを有する一定の溶媒の中に溶かす工程、
（ｂ）前記分離用の溶液をＴs よりも低い一定の温度まで冷却して、少なくとも高分子量のポリＨＥＭＡを含有している一定の下方の相および一定の上方の相を形成させる工程、
（ｃ）前記下方の相を除去する工程を含む温度制御により行なわれる請求項３５に記載の方法。
【請求項３７】
さらに、前記工程（ａ）乃至（ｃ）を繰り返すか、前記上方の相に前記分離用の混合物から低い多分散性のポリＨＥＭＡを沈殿させるために十分な量でその分離用の混合物の少なくとも１個の溶解度パラメータを減少する一定の非溶媒を添加することによるさらに別の精製処理に前記上方の相をかける工程を含む請求項３６に記載の方法。
【請求項３８】
前記精製工程が
（ａ）約１３乃至約２０のδD 、約５乃至約１８のδP 、約１０乃至約２５のδH のハンセン溶解度パラメータを有する一定の溶媒の中に前記ポリＨＥＭＡを溶かして一定の分離用の溶液を形成する工程、
（ｂ）前記分離用の溶液に、当該分離用の溶液から高分子量のポリＨＥＭＡを沈殿させるために十分な量でその分離用の溶液の少なくとも１個の溶解度パラメータを減少する一定の非溶媒を添加する工程、および
（ｃ）前記高分子量のポリＨＥＭＡを除去する工程を含む溶媒／非溶媒型の分別処理により行なわれる請求項３５に記載の方法。
【請求項３９】
さらに、前記工程（ａ）乃至（ｃ）を繰り返すか、前記分離用の溶液をＴs よりも低い一定の温度まで冷却して、少なくとも高分子量のポリＨＥＭＡを含有している一定の下方の相および一定の上方の相を形成させて、当該下方の相を除去することによるさらに別の精製処理に前記分離用の溶液をかける工程を含む請求項３８に記載の方法。
【請求項４０】
前記少なくとも１個の溶解度パラメータが前記δH のパラメータを含む請求項３８に記載の方法。
【請求項４１】
前記少なくとも１個の溶解度パラメータにおける減少が約２乃至約５の単位である請求項３８に記載の方法。
【請求項４２】
少なくとも１種類の架橋可能な官能基を約２５，０００から約１００，０００までの一定のピーク分子量およびそれぞれ約２よりも小さく、約３．８よりも小さい一定の多分散性を有するポリＨＥＭＡに対して、前記架橋可能な官能基を前記ポリＨＥＭＡ鎖に対して共役的に結合させるために十分な条件下において、結合させて一定の架橋可能なプレポリマーを形成する工程を含む方法。
【請求項４３】
前記架橋可能な官能基が前記ポリＨＥＭＡにおいて利用可能なヒドロキシル基の量に基く一定の化学量論的な基礎に基いて約１％乃至約２０％の一定の量で存在している請求項４２に記載の方法。
【請求項４４】
前記架橋可能な官能基が前記ポリＨＥＭＡにおいて利用可能なヒドロキシル基の量に基く一定の化学量論的な基礎に基いて約１．５％乃至約１０％の一定の量で存在している請求項４２に記載の方法。
【請求項４５】
前記架橋可能な官能基が構造式Ａ−Ｓ−Ｆを有する一定の反応物質に由来しており、この場合に、
Ａは前記ポリＨＥＭＡにおける一定のヒドロキシル基に対して一定の共役結合を形成することのできる一定の連結基であり、
Ｓは一定のスペーサーであり、さらに
Ｆは一定のエチレンの形態で不飽和な部分を含む一定の官能基である請求項４２に記載の方法。
【請求項４６】
前記Ａが塩化物、イソシアネート、酸、酸無水物、酸塩化物、エポキシ、アザラクトン、およびこれらの組み合わせ物から成る群から選択される請求項４５に記載の方法。
【請求項４７】
前記Ａが少なくとも１種類の酸無水物を含む請求項４５に記載の方法。
【請求項４８】
前記Ｓが直接的な結合および１乃至８個の炭素原子を有する直線状、分枝状または環状のアルキルまたはアリールの基、および化学式−（ＣＨ2 −ＣＨ2 −Ｏ）n −のポリエーテルから成る群から選択され、この場合に、前記ｎが１乃至８である請求項４５に記載の方法。
【請求項４９】
前記Ｓが直接的な結合および１乃至４個の炭素原子を有する直線状、分枝状または環状のアルキル基、および化学式−（ＣＨ2 −ＣＨ2 −Ｏ）n −のポリエーテルから成る群から選択され、この場合に、前記ｎが１乃至４である請求項４５に記載の方法。
【請求項５０】
前記Ｆが化学式−Ｃ（Ｒ10）＝ＣＲ11Ｒ12を有しており、これらのＲ10、Ｒ11およびＲ12がそれぞれ独立して水素およびメチルから成る群から選択される請求項４５に記載の方法。
【請求項５１】
前記反応物質がメタクリル酸塩化物、２−イソシアナトエチルアクリレート、イソシアナトエチルメタクリレート、グリシジル・メタクリレート、ケイ皮酸塩化物、メタクリル酸無水物、アクリル酸無水物および２−ビニル−４−ジメチルアザラクトンから成る群から選択される請求項４５に記載の方法。
【請求項５２】
架橋以外の付加的な官能性を賦与する少なくとも１種類の官能基が前記架橋可能なプレポリマーに結合している請求項４２に記載の方法。
【請求項５３】
さらに、前記架橋可能なプレポリマーを作成するための各工程から残留している望ましくない種々の成分および副産物の全ての実質的に除去するために水により前記プレポリマーを洗浄することにより当該架橋可能なプレポリマーを精製する工程を含む請求項４４に記載の方法。
【請求項５４】
前記精製工程が前記架橋可能なプレポリマーの一定の大きな容積に対する表面の比率を賦与する工程、室温または室温よりも高い温度において脱イオン水により前記架橋可能なプレポリマーを洗浄する工程を含む請求項５３に記載の方法。
【請求項５５】
さらに、２５℃において約５０，０００ｃｐｓ乃至約１×１０7 ｃｐｓの一定の粘度を有する一定の粘性の溶液を形成するために一定の希釈剤と共に前記精製した架橋可能なプレポリマーを混合する工程を含む請求項４２に記載の方法。
【請求項５６】
前記希釈剤が生体適合性であり、一定の低いＴｇ、低い蒸気圧を有していて、前記粘性の溶液の全体の重量に基いて約３０重量％乃至約６０重量％の架橋可能なプレポリマーを、６５℃またはそれ以下の温度において、溶解する請求項５５に記載の方法。
【請求項５７】
前記希釈剤がポリエチレン・グリコール、グリセロール、プロピレン・グリコール、ジプロピレン・グリコールおよびこれらの混合物から成る群から選択される請求項５６に記載の方法。
【請求項５８】
前記希釈剤が約２００乃至６００の分子量を有するポリエチレン・グリコールを含む請求項５７に記載の方法。
【請求項５９】
前記希釈剤が極性であり約１５０℃よりも低い一定の沸点を有する請求項５６に記載の方法。
【請求項６０】
前記希釈剤がアルコール、エーテル、エステル、グリコールおよびこれらの混合物から成る群から選択される請求項５９に記載の方法。
【請求項６１】
前記希釈剤がアルコール、エーテル・アルコールおよびこれらの混合物から成る群から選択される請求項５９に記載の方法。
【請求項６２】
前記希釈剤が３−メトキシ−１−ブタノール、メチル・ラクテート、１−メトキシ−２−プロパノール、１−エトキシ−２−プロパノール、エチル・ラクテート、イソプロピル・ラクテートおよびこれらの混合物から成る群から選択される請求項５９に記載の方法。
【請求項６３】
さらに、前記粘性の溶液により一定の物品を形成して硬化した後に、前記希釈剤をエバポレーションにより処理する工程を含む請求項５９に記載の方法。
【請求項６４】
前記粘性の溶液がさらに少なくとも１種類の開始剤を含有している請求項５５に記載の方法。
【請求項６５】
前記開始剤が少なくとも１種類の光開始剤、熱活性化型の開始剤およびこれらの混合物を含む請求項６４に記載の方法。
【請求項６６】
前記開始剤がビス（２，６−ジメトキシベンゾイル）−２，４，４−トリメチルペンチル・ホスフィン・オキシドおよびジケトン、１−ヒドロキシシクロヘキシルフェニル・ケトンから成る群から選択される請求項６４に記載の方法。
【請求項６７】
前記粘性の溶液がさらに少なくとも１種類の添加物を含有しており、この添加物が一定の望まれる有益性を高めるか賦与し、あるいは、その粘性の溶液により作成される一定の物品における一定の望ましくない特性を減少するか排除する請求項５５に記載の方法。
【請求項６８】
前記添加物が紫外光吸収性の化合物、反応性の染料、有機性および無機質の顔料、光互変性の化合物、剥離剤、離型剤、抗菌性の化合物、製薬用の化合物、湿潤剤、一定の一貫した製品仕様を維持するために望ましい種々の添加物およびこれらの組み合わせ物から成る群から選択される請求項６７に記載の方法。
【請求項６９】
前記粘性の溶液が約１０秒よりも短い一定の緩和時間を有している請求項５５に記載の方法。
【請求項７０】
前記粘性の溶液が約５秒よりも短い一定の緩和時間を有している請求項５５に記載の方法。
【請求項７１】
前記粘性の溶液が約１秒よりも短い一定の緩和時間を有している請求項５５に記載の方法。
【請求項７２】
前記ポリＨＥＭＡが低い多分散性を直接的に賦与する一定の重合方法により形成されている請求項４２に記載の方法。
【請求項７３】
前記重合方法がフリー・ラジカル・リビング（free radical living）重合により行なわれる請求項７２に記載の方法。
【請求項７４】
少なくとも１種類の架橋可能な官能基を約２５，０００から約１００，０００までの一定のピーク分子量およびそれぞれ約２．２よりも大きく、約４よりも大きい一定の多分散性を有するポリＨＥＭＡに対して、前記架橋可能な官能基を前記ポリＨＥＭＡ鎖に対して共役的に結合させるために十分な条件下において、結合させて一定の架橋可能なプレポリマーを形成する工程、および当該架橋可能なプレポリマーを処理して約２よりも小さい一定の多分散性を有する一定の架橋可能なプレポリマーを形成する工程を含み、この場合に、その架橋可能なプレポリマーの内の１０％よりも少ないプレポリマーが約１５，０００よりも小さい一定の分子量を有している方法。
【請求項７５】
約２５，０００から約１，０００，０００までの一定のピーク分子量およびそれぞれ約２乃至約３．８よりも小さい一定の多分散性を有していて、少なくとも１種類の架橋可能な官能基が共役的に結合しているポリＨＥＭＡを含む少なくとも１種類の架橋可能なプレポリマーを含有している組成物。
【請求項７６】
前記架橋可能な官能基が前記ポリＨＥＭＡにおいて利用可能なヒドロキシル基の量に基く一定の化学量論的な基礎に基いて約１％乃至約２０％の一定の量で存在している請求項７５に記載の組成物。
【請求項７７】
前記架橋可能な官能基が前記ポリＨＥＭＡにおいて利用可能なヒドロキシル基の量に基く一定の化学量論的な基礎に基いて約１．５％乃至約１０％の一定の量で存在している請求項７５に記載の組成物。
【請求項７８】
前記架橋可能な官能基が構造式Ａ−Ｓ−Ｆを有する一定の反応物質に由来しており、この場合に、
Ａは前記ポリＨＥＭＡにおける一定のヒドロキシル基に対して一定の共役結合を形成することのできる一定の連結基であり、
Ｓは一定のスペーサーであり、さらに
Ｆは一定のエチレンの形態で不飽和な部分を含む一定の官能基である請求項７５に記載の組成物。
【請求項７９】
前記ＡがＣｌ、イソシアネート、酸、酸無水物、酸塩化物、エポキシ、アザラクトン、およびこれらの組み合わせ物から成る群から選択される請求項７８に記載の組成物。
【請求項８０】
前記Ａが少なくとも１種類の酸無水物を含む請求項７８に記載の組成物。
【請求項８２】
前記Ｓが直接的な結合および１乃至８個の炭素原子を有する直線状、分枝状または環状のアルキルまたはアリールの基、および化学式−（ＣＨ2 −ＣＨ2 −Ｏ）n −のポリエーテルから成る群から選択され、この場合に、前記ｎが１乃至８である請求項７８に記載の組成物。
【請求項８３】
前記Ｓが直接的な結合および１乃至４個の炭素原子を有する直線状、分枝状または環状のアルキル基、および化学式−（ＣＨ2 −ＣＨ2 −Ｏ）n −のポリエーテルから成る群から選択され、この場合に、前記ｎが１乃至４である請求項７８に記載の組成物。
【請求項８４】
前記Ｆが化学式−Ｃ（Ｒ10）＝ＣＲ11Ｒ12を有しており、この場合に、Ｒ10、Ｒ11およびＲ12がそれぞれ独立して水素およびメチルから成る群から選択される請求項７８に記載の組成物。
【請求項８５】
前記反応物質がメタクリル酸塩化物、メタクリル酸無水物、アクリル酸無水物、２−イソシアナトエチルアクリレート、イソシアナトエチル・メタクリレート、グリシジル・メタクリレート、ケイ皮酸塩化物および２−ビニル−４−ジメチルアザラクトンから成る群から選択される請求項７８に記載の組成物。
【請求項８６】
前記反応物質がメタクリル酸無水物を含む請求項７８に記載の組成物。
【請求項８７】
さらに、前記架橋可能なプレポリマーに共役的に結合している架橋以外の付加的な官能性を賦与する少なくとも１種類の官能基を含む請求項７８に記載の組成物。
【請求項８８】
請求項７５に記載の架橋可能なプレポリマー、および２５℃において約５０，０００ｃｐｓ乃至約１×１０7 ｃｐｓの一定の粘度を有する一定の粘性の溶液を形成するために十分な一定の量で一定の希釈剤を含む粘性溶液。
【請求項８９】
前記希釈剤が生体適合性であり、一定の低いＴｇ、低い蒸気圧を有していて、前記粘性の溶液の全体の重量に基いて約３０重量％乃至約６０重量％の架橋可能なプレポリマーを、６５℃またはそれ以下の温度において、溶解する請求項８８に記載の粘性溶液。
【請求項９０】
前記希釈剤がポリエチレン・グリコール、グリセロール、プロピレン・グリコール、ジプロピレン・グリコールおよびこれらの混合物から成る群から選択される請求項８９に記載の粘性溶液。
【請求項９１】
前記希釈剤が約２００乃至６００の分子量を有するポリエチレン・グリコールを含む請求項９０に記載の粘性溶液。
【請求項９２】
前記希釈剤が極性であり約１５０℃よりも低い一定の沸点を有する請求項８８に記載の粘性溶液。
【請求項９３】
前記希釈剤がアルコール、エーテル・アルコールおよびこれらの混合物から成る群から選択される請求項９２に記載の粘性溶液。
【請求項９４】
前記希釈剤が３−メトキシ−１−ブタノン、メチル・ラクテート、１−メトキシ−２−プロパノール、１−エトキシ−２−プロパノール、エチル・ラクテート、イソプロピル・ラクテートおよびこれらの混合物から成る群から選択される請求項９２に記載の粘性溶液。
【請求項９５】
さらに、少なくとも１種類の開始剤を含有している請求項８８に記載の粘性溶液。
【請求項９６】
前記開始剤が少なくとも１種類の光開始剤、熱活性化型の開始剤およびこれらの混合物を含む請求項９５に記載の粘性溶液。
【請求項９７】
前記開始剤がビス（２，６−ジメトキシベンゾイル）−２，４，４−トリメチルペンチル・ホスフィン・オキシドおよびジケトン、１−ヒドロキシシクロヘキシルフェニル・ケトンから成る群から選択される請求項９６に記載の粘性溶液。
【請求項９８】
さらに、約１０秒よりも短い一定の緩和時間を有する請求項８８に記載の粘性溶液。
【請求項９９】
さらに、約５秒よりも短い一定の緩和時間を有する請求項８８に記載の粘性溶液。
【請求項１００】
さらに、約１秒よりも短い一定の緩和時間を有する請求項８８に記載の粘性溶液。
【請求項１０１】
前記架橋可能なプレポリマーが一定の並数を２個持つ分子量の分布を有する請求項７５に記載の組成物。
【請求項１０２】
請求項７５に記載の組成物により形成されている一定のポリＨＥＭＡの網状構造を含むヒドロゲル。
【請求項１０３】
前記ヒドロゲルが少なくとも約２０ｐｓｉの一定の弾性率を有する請求項１０２に記載のヒドロゲル。
【請求項１０４】
前記弾性率が約２０ｐｓｉ乃至約９０ｐｓｉである請求項１０２に記載のヒドロゲル。
【請求項１０５】
前記ヒドロゲルが約１００％よりも大きい一定の破断点伸びを有する請求項１０２に記載のヒドロゲル。
【請求項１０６】
前記ヒドロゲルが約１２０％よりも大きい一定の破断点伸びを有する請求項１０２に記載のヒドロゲル。
【請求項１０７】
請求項１０２に記載のヒドロゲルを含む一定の物品。
【請求項１０８】
前記物品が生物医学装置を含む請求項１０７に記載の物品。
【請求項１０９】
前記物品が一定の眼用装置である請求項１０７に記載の物品。
【請求項１１０】
前記眼用装置が一定のソフト・コンタクト・レンズである請求項１０９に記載の物品。
【請求項１１１】
請求項７５の組成物により形成されている一定のポリマーの網状構造を含む物品。
【請求項１１２】
（ａ）一定の物品を形成する量の粘性溶液を一定の物品の形態に造形する工程、および
（ｂ）前記物品の形態を一定のポリマーの網状構造を形成するために十分な条件下において硬化する工程を含む方法。
【請求項１１３】
さらに、前記造形された形態をその造形処理により誘発した応力を排除するために十分な一定の時間にわたり硬化処理する前に自然に緩和させる工程を含む請求項１１２に記載の方法。
【請求項１１４】
さらに、前記造形された粘性溶液を硬化処理の前に自然に静止させる工程を含む請求項１１２に記載の方法。
【請求項１１５】
前記造形された形態が前記粘性溶液に対応する緩和時間の約２乃至約３倍の一定期間にわたり自然に静止される請求項１１４に記載の方法。
【請求項１１６】
前記期間が約３０秒よりも短い請求項１１５に記載の方法。
【請求項１１７】
前記期間が約１０秒よりも短い請求項１１５に記載の方法。
【請求項１１８】
前記期間が約５秒よりも短い請求項１１５に記載の方法。
【請求項１１８】
前記粘性溶液が、前記物品の形成において、約２％よりも少ない一定の収縮を示す請求項１１２に記載の方法。
【請求項１１９】
前記粘性溶液が、前記物品の形成において、約１％よりも少ない一定の収縮を示す請求項１１２に記載の方法。
【請求項１２０】
前記物品が生物医学装置を含む請求項１１２に記載の方法。
【請求項１２１】
前記造形処理が直接的な成形処理により行なわれて、前記物品が一定の眼用装置である請求項１１２に記載の方法。
【請求項１２２】
前記眼用装置が一定のソフト・コンタクト・レンズである請求項１１２に記載の方法。
【請求項１２３】
前記少なくとも１種類のコモノマーが可視光および／または紫外光の範囲内の光を吸収する一定の色付けしたモノマーである請求項９に記載の組成物。
【請求項１２４】
前記希釈剤がさらに水を含む請求項５６に記載の方法。
【請求項１２５】
約１５，０００よりも小さい一定のピーク分子量を有するポリマー分子を約１０％よりも少なく含むポリＨＥＭＡを含有している組成物。
【発明の詳細な説明】
【発明の内容の開示】
【０００１】
関連出願情報
本特許出願は２００２年３月１１日に出願されている米国仮特許出願第６０／３６３，６３９号の優先権を主張している。
【０００２】
発明の分野
本発明は特定の分子量範囲および多分散性（polydispersity）を有するポリＨＥＭＡ組成物に関連している。さらに、上記のポリＨＥＭＡによりコンタクト・レンズを作成するための方法および当該方法により作成したコンタクト・レンズも開示されている。
【０００３】
発明の背景
コンタクト・レンズは１９５０年代から視力を改善するために商業的に用いられている。最新のコンタクト・レンズはＨＥＭＡ等のような親水性のモノマーおよびビニルピロリドンを少量の一定の架橋剤の存在下に重合することにより形成される種々のヒドロゲルにより作成されている。これらのモノマーの重合は収縮を生じ、この収縮は容積の２０％程度になる可能性がある。
【０００４】
ＰＶＡの主鎖およびアクリル基等の反応性の基を有する種々のプレポリマーが開示されている。この反応性のプレポリマーは水に溶けて、ＵＶ光による照射により一定の金型の内部において架橋して一定のコンタクト・レンズを形成する。硬化中の収縮は小さいが、上記のようにして形成されるこれらのヒドロゲルはコンタクト・レンズの用途において限界になる可能性のある種々の機械的特性を示している。
【０００５】
米国特許第４，４９５，３１３号、同第４，８８９，６６４号および同第５，０３９，４５９号は従来のヒドロゲルの形成を開示している。
【０００６】
発明の説明
本発明は約２５，０００乃至約１００，０００、好ましくは２５，０００乃至８０，０００の一定のピーク分子量およびそれぞれ約２よりも小さく約３．８よりも小さい一定の多分散性を有しており、少なくとも１種類の架橋可能な官能基が共役的に結合しているポリＨＥＭＡを含有している組成物に関連している。
【０００７】
本発明はさらに本発明の架橋可能なプレポリマーを作成するために適している低多分散性のポリＨＥＭＡ、上記の架橋可能なプレポリマーを形成するために上記ポリＨＥＭＡを官能性化および精製するための方法、上記の架橋可能なプレポリマーにより作成される種々の粘性の溶液、これらの粘性の溶液により作成される種々のヒドロゲル、上記の架橋可能なポリマー、ヒドロゲルおよび粘性の溶液により作成される種々の物品に関連している。さらに、本発明は上記の粘性の溶液、ヒドロゲルおよび物品を作成するための方法に関連している。好ましい物品は種々の医療装置、具体的には、コンタクト・レンズを含む。
【０００８】
本発明者はポリＨＥＭＡの種々のヒドロゲルが有する望ましくない収縮、膨張および関連の問題が一定の比較的に低い分子量および低い多分散性を有する一定の架橋可能なプレポリマーによりヒドロゲルを製造することにより解消できることを見出している。本発明者はまた一定の比較的に低い分子量および低い多分散性を有するポリＨＥＭＡが新規で実用的な方法により調製可能であり、それら自体で有用な適用性を有することも見出している。加えて、本発明のポリＨＥＭＡは改善された機械的特性を伴う種々の親水性の被膜およびコンタクト・レンズを含む多数の物品を作成するために有用である種々の架橋可能なプレポリマーに変換できる。さらに、本発明の架橋可能なプレポリマーは高精度の成形された種々の物品の製造を可能にする。
【０００９】
本明細書において用いられているように、「ポリＨＥＭＡ（poly-HEMA）」は２−ヒドロキシエチル・メタクリレートの反復単位を含む種々のポリマーを意味する。本発明のポリＨＥＭＡは約２よりも小さい一定の多分散性を伴う約２５，０００から約３．８よりも小さい一定の多分散性を伴う約１００，０００の一定のピーク分子量までの範囲内の一定のピーク分子量を有している。好ましくは、この本発明の組成物は約２よりも小さい一定の多分散性を伴う約３０，０００から約３．５よりも小さい一定の多分散性を伴う約９０，０００までの一定のピーク分子量を有している。さらに好ましくは、上記の本発明の組成物は約２よりも小さい一定の多分散性を伴う約３０，０００から約３．２の一定の多分散性を伴う約８０，０００までの一定のピーク分子量を有している。適当なポリＨＥＭＡはまた約１００，０００よりも小さい一定のピーク分子量および約２よりも小さい一定の多分散性、好ましくは約４５，０００乃至１００，０００の一定のピーク分子量および約２．５よりも小さい一定の多分散性を有することもできる。特定の実施形態において、上記の多分散性は約２．５よりも小さく、好ましくは約２よりも小さく、さらに好ましくは約１．７よりも小さく、一部の実施形態において約１．５よりも小さい。なお、上記用語のポリＨＥＭＡは、上記においておよび本明細書の全体を通して用いられているように、２−ヒドロキシエチル・メタクリレートの単独ならびに以下においてさらに説明されているような別のモノマーまたは共反応物質を伴う種々のコポリマーにより調製されている種々のポリマーを含む。
【００１０】
本発明のポリＨＥＭＡは分枝状のポリマー鎖およびゲル粒子を実質的に含まないことが必要である。このゲル粒子は二官能性または多官能性の種々のモノマーにより架橋される種々のポリマー鎖であると考えられるポリマーの不溶性の物質である。また、上記の「実質的に含まない（substantially free from）」により、本発明者は約０．１重量％よりも少ないゲル粒子および／またはポリマー鎖を意味している。それゆえ、上記ＨＥＭＡモノマーにおける低い架橋成分の濃度が必要とされている。好ましくは、この架橋成分の量は約１％よりも少なく、さらに好ましくは約０．５％よりも少なく、一部の実施形態においては、存在する全ての成分に基いて約０．２５％よりも少ない。なお、全ての重量％は特別に定められていない限りにおいて存在する全ての成分に基いている。上記の架橋成分は２種類以上の重合可能な官能基を伴う種々の化合物である。このような架橋成分の例はＴＥＧＤＭＡ（テトラエチレングリコール・ジメタクリレート）、ＴｒＥＧＤＭＡ（トリエチレングリコール・ジメタクリレート）、トリメチルロールプロパン・トリメタクリレート（ＴＭＰＴＭＡ）およびエチレングリコール・ジメタクリレート（ＥＧＤＭＡ）を含む。なお、ＥＧＤＭＡは本発明のポリＨＥＭＡを作成するために用いる市販の２−ヒドロキシエチル・メタクリレートにおいて多くの場合に存在している。それゆえ、本明細書において定められているような低いＥＧＤＭＡの濃度を有しているＨＥＭＡモノマーを購入するために注意を払う必要がある。なお、適当な品等のＨＥＭＡモノマーがローム・ＧｍｂＨ・ケミッシェ・ファブリック社（Rohm GmbH Chemische Fabrik）（Ｄ−６４，２９３、ダルムシュタット、ドイツ国）から購入できる。
【００１１】
上記のＨＥＭＡモノマーと共に重合できる適当なコモノマーは種々のビニル含有モノマー等のような親水性のモノマーおよび疎水性のモノマーならびに異なる波長において光吸収を行なう着色モノマーを含む。なお、用語の「ビニル型（vinyl-type）」または「ビニル含有（vinyl-containing）」のモノマーはビニル基（−ＣＲ＝ＣＲ’Ｒ”、この場合に、Ｒ，Ｒ’およびＲ”は一価の種々の置換基である）を含む種々のモノマーを意味し、これらのモノマーは比較的に容易に重合することが知られている。適当なビニル含有モノマーはＮ，Ｎ−ジメチル・アクリルアミド（ＤＭＡ）、グリセロール・メタクリレート（ＧＭＡ）、２−ヒドロキシエチル・メタクリルアミド、ポリエチレングリコール・モノメタクリレート、メタクリル酸（ＭＡＡ）、アクリル酸、Ｎ−ビニル・ラクタム（例えば、Ｎ−ビニル・ピロリドン、またはＮＶＰ）、Ｎ−ビニル−Ｎ−メチル・アセトアミド、Ｎ−ビニル−Ｎ−エチル・アセトアミド、Ｎ−ビニル−Ｎ−エチル・ホルムアミド、Ｎ−ビニル・ホルムアミド、ビニル・カルボネート・モノマー、ビニル・カルバメート・モノマー、オキサゾロン・モノマー、およびこれらの混合物等を含む。
【００１２】
さらに別の例は米国特許第５，０７０，２１５号、同第４，７１１，９４３号において開示されている親水性のビニル・カルボネートまたはビニル・カルバメートのモノマーおよび米国特許第４，９１０，２７７号において開示されている親水性のオキサゾロン・モノマーであり、これらの開示は本明細書に参考文献として含まれる。また、別の適当な親水性のモノマーが当該技術分野における熟練者において明らかになる。
【００１３】
本発明のポリマーに組み込むことのできる比較的に好ましい親水性のモノマーはＤＭＡ、ＧＭＡ、２−ヒドロキシエチル・メタクリルアミド、ＮＶＰ、ポリエチレングリコール・モノメタクリレート、ＭＡＡ、アクリル酸およびこれらの混合物を含む。さらに、ＤＭＡ、ＧＭＡおよびＭＡＡは特定の実施形態において最も好ましいと考えられる。
【００１４】
上記の選択された親水性のモノマーはＨＥＭＡと共に一定の濃度において一定の方法により重合されることが重要であり、この方法はその結果として得られるポリＨＥＭＡの一定の選択された希釈剤中における適当な溶解度を生じると共に、そのポリＨＥＭＡにおけるヒドロキシル基の反応性またはその架橋可能なプレポリマーにおける架橋可能な種々の官能基の反応性を妨げない。
【００１５】
また、適当な疎水性のモノマーは一定の重合可能なビニル基を有する種々のシリコーン含有のモノマーおよびマクロマーを含む。好ましくは、このビニル基は一定のメタクリルオキシ基である。上記の適当なシリコーン含有のモノマーおよびマクロマーの例は少なくとも２個の［−Ｓｉ−Ｏ−］の反復単位を含むｍＰＤＭＳ型モノマー、約２０００ダルトンよりも小さい一定の平均分子量を有する一定の重合可能な基、一定のヒドロキシル基および少なくとも１個の「−Ｓｉ−Ｏ−Ｓｉ−」の基を含むＳｉＧＭＡ型モノマー、および少なくとも１個のＳｉ（ＯＳｉ−）3 の基を含むＴＲＩＳ型モノマーを含む。さらに、適当なＴＲＩＳモノマーの例はメタクリルオキシプロピルトリス（トリメチルシロキシ）シラン、メタクリルオキシプロピルビス（トリメチルシロキシ）メチルシラン、メタクリルオキシプロピルペンタメチルジシロキサン、およびこれらの混合物等を含む。
【００１６】
好ましくは、上記ｍＰＤＭＳ型モノマーは２０重量％よりも多い、さらに好ましくはそのシリコーン含有モノマーの全体の分子量の３０重量％よりも多い、一定の量で合計のＳｉおよび結合しているＯを含む。さらに、適当なｍＰＤＭＳモノマーは以下の化学式を有している。
【化１】
2005539098.tif 000003
【００１７】
適当な線形のモノアルキル末端化したポリジメチルシロキサン（「ｍＰＤＭＳ」）の例は以下の化学式の物質を含み、
【化２】
2005539098.tif 000004
この場合に、ｂ＝０乃至１００であり、この場合に、このｂは一定の定められた値、好ましくは４乃至１６、さらに好ましくは８乃至１０にほぼ等しい一定のモードを有する一定の区域であることが理解され、Ｒ58は少なくとも１個のエチレンの形態で不飽和な部分を含む一定の重合可能な一価の基、好ましくは一定のスチリル、ビニル、（メタ）アクリルアミドまたは（メタ）アクリレートの部分、さらに好ましくは一定のメタクリレートの部分を含む一定の一価の基を含み、各Ｒ59はそれぞれ独立してさらにアルコール、アミン、ケトン、カルボン酸またはエーテルの基により置換されていてもよい一定の一価のアルキルまたはアリールの基、好ましくは無置換型の一価のアルキルまたはアリールの基、さらに好ましくはメチル基であり、Ｒ60はさらにアルコール、アミン、ケトン、カルボン酸またはエーテルの基により置換されていてもよい一定の一価のアルキルまたはアリールの基、好ましくは無置換型の一価のアルキルまたはアリールの基、好ましくは種々のヘテロ原子を含むことのできる一定のＣ1-10の脂肪族または芳香族の基、さらに好ましくはＣ3-8 の種々のアルキル基、最も好ましくはブチル基であり、Ｒ61はそれぞれ独立してアルキルまたは芳香族の基、好ましくはエチル、メチル、ベンジル、フェニル、または１乃至１００個の反復しているＳｉ−Ｏの単位を含む一定の一価のシロキサン鎖である。
【００１８】
上記のｍＰＤＭＳ型モノマーは本明細書に参考文献として含まれる米国特許第５，９９８，４９８号にさらに完全に開示されている。
【００１９】
好ましくは、上記ＳｉＧＭＡ型モノマーにおいて、そのケイ素および結合している酸素はそのモノマーの約１０重量％含まれており、さらに好ましくは約２０重量％よりも多く含まれている。このようなＳｉＧＭＡ型モノマーの例は以下の化学式Ｉのモノマーを含み、
【化３】
2005539098.tif 000005
この場合に、それぞれの置換基は本明細書に参考文献として含まれる米国特許第５，９９８，４９８号において定められている。
【００２０】
適当なＳｉＧＭＡ型モノマーの特定の例は２−プロペン酸，２−メチル−２−ヒドロキシ−３−［３−［１，３，３，３−テトラメチル−１−［トリメチルシリル］オキシ］ジシロキサニル］プロポキシ］プロピル・エステル、
【化４】
2005539098.tif 000006
および（３−メタクリルオキシ−２−ヒドロキシプロピルオキシ）プロピルトリス（トリメチルシロキシ）シランを含む。
【化５】
2005539098.tif 000007
【００２１】
別の適当なヒドロキシル官能性化したシリコーン含有モノマーが本明細書に参考文献として含まれる米国特許第４，２３５，９８５号、同第４，１３９，５１３号および同第４，１３９，６９２号において開示されている。
【００２２】
さらに別のＳｉＧＭＡ型モノマーの例は、限定を伴わずに、（３−メタクリルオキシ−２−ヒドロキシプロピルオキシ）プロピルビス（トリメチルシロキシ）メチルシランを含む。
【００２３】
上記の親水性および疎水性の各モノマーの間の比率が上記のポリＨＥＭＡにより調製される一定の官能性化した架橋可能なプレポリマーが以下において説明されている一定の親水性の希釈剤中において溶解して硬化できるように設定されることが重要である。
【００２４】
さらに、メチルメタクリレートおよびエチルメタクリレート等のような種々の疎水性のモノマーをその目的の用途における要望に応じて水の吸収、酸素透過率、またはその他の物理的特性を変更するために上記ポリＨＥＭＡの中に組み込むことも可能である。このようなコモノマーの量は一般に約５０重量％よりも少なく、好ましくは約０．５重量％乃至４０重量％である。さらに特定的な範囲は結果として得られるヒドロゲルにおいて望まれる含水量、選択される各モノマーおよび選択される希釈剤の溶解度に応じて決まる。例えば、上記のコモノマーがＭＭＡを含む場合に、このＭＭＡは約５重量％よりも少ない、好ましくは約０．５重量％乃至約５重量％の量で有益的に含有できる。また、別の実施形態において、上記コモノマーは約５０重量％までの、好ましくは約２５重量％乃至約４５重量％の量でＧＭＡを含有している。さらに別の実施形態において、上記コモノマーは約５０重量％までの量で、好ましくは約１０重量％乃至約４０重量％の量でＤＭＡを含有している。
【００２５】
また、種々の開始剤および連鎖移動剤も使用できる。例えば、種々の熱活性化型開始剤、ＵＶおよび／または可視光型の光開始剤、およびこれらの組み合わせ物等を限定を伴わずに含む任意の望ましい開始剤が使用できる。適当な熱活性化型開始剤は過酸化ラウリル、過酸化ベンゾイル、過炭酸イソプロピル、アゾビスイソブチロニトリル、２，２−アゾビスイソブチロニトリル、２，２−アゾビス−２−メチルブチロニトリル等を含む。さらに、好ましい開始剤は２，２−アゾビス−２−メチルブチロニトリル（ＡＭＢＭ）および／または２，２−アゾビスイソブチロニトリル（ＡＩＢＮ）を含む。
【００２６】
上記の開始剤は、例えば、１００部の反応性モノマー当たりに約０．１重量％乃至約５重量％、好ましくは約０．１乃至約２部の有効な量で上記反応混合物において使用できる。
【００２７】
本発明のポリＨＥＭＡは多数の方法で形成できる。一例の実施形態において、上記のＨＥＭＡモノマーおよび任意の所望のモノマーがフリー・ラジカル重合法により重合できる。この重合は上記のＨＥＭＡモノマーを溶解して重合中にその結果としてのポリＨＥＭＡを生じることのできる任意の溶媒中において行なわれる。このようなＨＥＭＡモノマーの重合において適している溶媒は種々のアルコール、グリコール、ポリオール、芳香族炭化水素、エーテル、エステル、エーテル・アルコール、ケトン、スルホキシド、ピロリドン、アミド、およびこれらの混合物等を含む。さらに、特定の溶媒はメタノール、エタノール、イソプロパノール、１−プロパノール、メチルラクテート、エチルラクテート、イソプロピルラクテート、ドワノール（Dowanol）範囲の生成物等のようなグリコールエーテル、エトキシプロパノール、ＤＭＦ、ＤＭＳＯ、ＮＭＰ、シクロヘキサノン、およびこれらの混合物等を含む。好ましい溶媒は１個乃至４個の炭素原子を有する種々のアルコール、さらに好ましくはエタノール、メタノールおよびイソプロパノールを含む。また、上記の各モノマーを溶解するために十分な溶媒を用いる必要がある。一般に、上記の溶媒中において約５重量％乃至約２５重量％のモノマーが適当である。
【００２８】
上記のフリー・ラジカル重合は約４０℃乃至約１５０℃の温度で行なわれる。この上限は利用可能な装置の圧力の限界値および重合の発熱を処理する能力により決まる。また、下限は最大の許容可能な反応時間および／または開始剤の特性により決定される。概ね周囲温度における重合の場合に、一定の好ましい温度範囲は約５０℃乃至約１１０℃、さらに好ましくは約６０℃乃至約９０℃であり、望まれる程度の変換を生じるために必要な時間に対応する。一定のフリー・ラジカル重合反応は比較的に速く進行する。すなわち、上記のモノマーの約９０％乃至約９８％が約１時間乃至約６時間以内に反応する。さらに完全な（約９９％よりも高い割合の）変換が望まれる場合には、上記の反応は約１２時間乃至約３０時間、さらに好ましくは約１６時間乃至約３０時間にわたり行なうことができる。ただし、上記の重合工程において調製したポリＨＥＭＡは多くの場合において低分子量の物質を除くために一定の分別処理を受けるので、全ての実施形態において一定の高度な変換まで重合処理を行なうことが必ずしも必要でないことが有り得る。また、圧力は決定的ではなく、周囲圧力が適宜に使用できる。
【００２９】
連鎖移動剤を随意的に含むことができる。本発明において使用するポリＨＥＭＡの形成において有用な連鎖移動剤は約０．００１よりも高い、好ましくは約０．２よりも高い、さらに好ましくは約０．５よりも高い連鎖移動定数の値を有している。適当なこのような連鎖移動剤が知られており、一定の化学式Ｒ−ＳＨの脂肪族チオールを限定を伴わずに含み、この場合に、Ｒは一定のＣ1 乃至Ｃ12の脂肪族、一定のベンジル、一定の環状脂肪族であり、あるいはＣＨ3 （ＣＨ2 ）x −ＳＨにおいてｘが１乃至２４であり、さらにベンゼン、塩化ｎ−ブチル、塩化ｔ−ブチル、臭化ｎ−ブチル、２−メルカプト・エタノール、１−ドデシル・メルカプタン、２−クロロブタン、アセトン、酢酸、クロロホルム、ブチル・アミン、トリエチルアミン、ジ−ｎ−ブチル・スルフィドおよびジスルフィド、四塩化炭素、および四臭化炭素等、およびこれらの組み合わせ物を含む。一般に、上記モノマー配合物の全重量に基づいて約０重量％乃至約７重量％が用いられる。好ましくは、ドデカンチオール、デカンチオール、オクタンチオール、メルカプトエタノール、またはこれらの組み合わせ物が上記の連鎖移動剤として用いられている。
【００３０】
一部の実施形態において、一定の連鎖移動物質を伴わずに上記のポリＨＥＭＡを重合することが好ましい。この場合に、好ましくは１個乃至４個の炭素原子を有する種々のアルコール等のようなアルコールが溶媒として用いられており、さらに、この溶媒がメタノール、エタノール、イソプロパノール、およびこれらの混合物であることが好ましい。
【００３１】
上記のフリー・ラジカル重合法において形成したポリＨＥＭＡは本発明における直接的な使用においては高すぎる一定の多分散性を有している。このことは上記の方法の反応速度により生じており、この場合に、一定の重要な停止反応は２種類の成長しているポリマー鎖の一定の組み合わせである。従って、本発明のポリＨＥＭＡを形成するために上記のフリー・ラジカル重合法を用いる場合に、望まれる範囲から外れている分子量を有するポリマーを除くために官能性化の処理の前またはその後のいずれかにおいてそのポリＨＥＭＡを精製する必要がある。さらに、分子量に基づいて一定の材料を分離できる任意の方法が使用できる。
【００３２】
溶媒／非溶媒を使用する分別処理を採用することができる。一定の非溶媒への一定のＨＥＭＡコポリマーの滴下様式の添加による析出によるＨＥＭＡコポリマーの精製が米国特許第４，９６３，１５９号において記載されている。その後、この析出したＨＥＭＡコポリマーを一定の溶媒中に溶かすことにより、重合していないモノマーを実質的に含まない一定の溶液を得ることができる。
【００３３】
上記の溶媒および非溶媒は本発明のポリＨＥＭＡを形成するために不所望に高い分子量のポリＨＥＭＡを除くためのハンセン（Hansen）溶解度パラメータに基づいて選択できる。このハンセン溶解度パラメータはポリマー−液体間の種々の相互作用を説明しており、それぞれの溶媒およびポリマーにそれぞれの相互作用を説明する一組の３個のパラメータ、すなわち、δH ，δP ，δD を割り当てることができる。なお、このシステムの説明はハンドブック・オブ・ポリマー・リキッド・インタラクション・パラメータズ・アンド・ソリュービリティ・パラメータズ（Handbook of Polymer Liquid Interaction Parameters and Solubility Parameter），ＣＲＣプレス社（CRC Press, Inc.），１９９０年、およびハンドブック・オブ・ソリュービリティ・パラメータズ・アンド・アザー・コヒージョン・パラメータズ（Handbook of Solubility Parameters and Other Cohesion Parameters），Ａ．Ｆ．Ｍ．バートン（A. F. M. Barton），ＣＲＣプレス（CRC Press），１９８５年，表５において見られる。なお、各組の３個のパラメータは一定の三次元的な溶解度の空間内における一定の点を定めている。
【００３４】
一定の液体が一定のポリマーに対応する一定の溶媒として作用するために、この溶媒の各パラメータをそのポリマーの各パラメータに近づける必要がある。従って、一定のポリＨＥＭＡのハンセン溶解度パラメータはそのポリマーの一定のサンプルを多数の異なる溶媒中において保管する種々の溶解度試験により決定できる。すなわち、上記のポリマーが溶解しているか、膨潤しているか、あるいは無変化であるかを観察することにより、ハンセン・ソリュービリティ・パラメータズ；ア・ユーザーズ・ハンドブック（Hansen Solubility Parameters; A User’s Handbook），チャールズ・Ｍ．ハンセン（Charles M. Hansen），ｐ．４３−５３，ＣＲＣプレス（CRC Press），２０００年、および計算のためのシー・エム・エイチズ・スフェア（CMH’s Sphere）コンピュータ・プログラムにおいて説明されているような溶解度の空間内における特定のポリＨＥＭＡに対応する一定の溶解度の球体を実質的にプロットすることが可能になる。一部のポリＨＥＭＡ組成物に対応する各パラメータが以下の表１において記載されており、図１においてプロットされている。
【表１】
2005539098.tif 000008
【００３５】
分別のために、ポリＨＥＭＡはこのポリマーに対応する溶解度球体の内部にある一定の溶媒中に溶解される。この場合に、適当な溶媒は以下の範囲内、すなわち、約１３乃至約２０のδD 、約５乃至約１８のδP 、約１０乃至約２５のδH の溶解度パラメータを有している。さらに、上記の三次元的な溶解度の空間内における上記の溶媒とポリマーとの間の好ましい距離は以下の値、すなわち、約５乃至約１０のδD 、約４乃至約１２のδP 、約１０乃至約６のδH を超えないことが必要がある。
【００３６】
上記のようにポリＨＥＭＡを溶解した後に、結果として得られる分離用の混合物の溶解度パラメータの少なくとも１個を減少する（原点に向かって移動する）一定の非溶媒が高分子量の材料の所望の程度の析出が得られるまでその溶解したポリＨＥＭＡの溶液に徐々に加えられる。なお、上記３個の全ての溶解度パラメータを減少する必要はない。多くの実施形態において、δH パラメータ等のような上記のパラメータの内の１個のみを減少することが十分になる。また、別の実施形態において、δH およびδP の両方のパラメータを減少することが有利になる。また、本発明者は上記溶媒の各パラメータの一定の予想外に小さな減少（約２乃至約５の単位程度に小さい）が望ましい分離を生じることを見出している。
【００３７】
上記の非溶媒は約９０，０００よりも大きな一定のピーク分子量を有するポリＨＥＭＡの選択的な析出を確実にするように上記パラメータの内の少なくとも１個を減少する必要がある。この非溶媒がその分離用の混合物の各溶解度パラメータを増大する場合には、その析出は分子量の一定の関数から大きく外れるようになり、望ましい分子量範囲内のポリＨＥＭＡが損失する。
【００３８】
上記の非溶媒を上記のポリマー溶液に加える場合に、その非溶媒の局在化した高い濃度を避けることが困難になる可能性がある。このことは一定の局在的な非特定的なポリマーの析出を生じることになる。このような場合に、平衡状態が再び確立されるまでその添加を停止することが有用になる。また、上記の非特定的な析出は上記の分離用の混合物が透明になるまでその混合物の温度を高めるか、その非溶媒を一定のある程度比較的に高い温度で加えた後にその温度を所望の分離が得られるまで下げることにより最少にすることも可能である。さらに、上記の分離は遠心処理を含むがこれに限定されない種々の既知の手段により補助できる。
【００３９】
上記の析出の量および速度はその分離を行なう温度、上記非溶媒の各溶解度パラメータ、およびその非溶媒が添加される速度およびその非溶媒の適当な混合状態が存在しているか否かに応じて変る。また、上記のフリー・ラジカル重合法により生成されるポリＨＥＭＡの分子量に応じて、その析出するポリマーの量が高い分子量のポリマーの望ましい除去を行なうための溶液中における全体のポリＨＥＭＡの内の約５％乃至約５０％になると考えられる。
【００４０】
上記の高分子量のポリＨＥＭＡは上記の溶媒／非溶媒の混合物から析出して、濾過、遠心処理等のような種々の従来的な手段により分離できる。さらに分離が望まれる場合には、上記の分別処理を繰り返して上記のように各溶解度パラメータをさらに低下することが可能である。この場合も同様に、析出されて溶液から除去可能になる物質は主に最も高い分子量を有する物質である。
【００４１】
望ましく選択的に除去される上記高分子量のポリＨＥＭＡは溶液中において一定の高い粘度を有する。このことは、一部の場合において、上記の方法を用いる場合に一定の極めて困難な分離を生じる。本発明はそれゆえ一定の代替的な分別方法を提供しており、この場合に、ポリＨＥＭＡの一定の均質な溶液がわずかに冷却されて、そのポリマー溶液が分子量の範囲に従って２種類の液体の相に分離する。さらに、この方法は以下の工程を含む。
１．ハンセン溶解度の範囲を用いて上記の定められた範囲内における一定の溶媒中のポリＨＥＭＡの一定の溶液を調製する。
２．サンプルが不均質になり、２種類の相に分離するまで上記溶液のサンプルを冷却することによりその溶液の分離温度Ｔs を決定する。この分離または混濁の最初の傾向が見られる温度がＴs である。
３．２種類の相が形成されるＴs よりも低い一定の温度まで上記溶液を冷却する。
４．上記２種類の相を分離する。この下方の相が上記の最も高い分子量の物質を含むことになる。
【００４２】
上記の方法を用いることにより、高い分子量のポリＨＥＭＡを最初に除いた後に、上記の所望の範囲よりも低い一定の分子量を有するポリＨＥＭＡを除くことが可能になる。それゆえ、例えば、一定のポリＨＥＭＡ／溶媒の混合物を２種類の層に分離することが認められているＴs よりも数度だけ低く冷却して、低い分子量および中間の分子量のポリＨＥＭＡを含む上方の相を吸い取り、さらに第２の分離を達成する一定の比較的に低い温度に冷却し、低い分子量のフラクションの一定の希薄溶液であるその第２の上方の相を吸い取り、主に望ましい低い多分散性のポリＨＥＭＡを含有しているその第２の下方の相を取り出す。この第２の下方の相におけるポリＨＥＭＡは一定の相当に減少された量の高い分子量および低い分子量のポリＨＥＭＡを含有している。
【００４３】
多くの用途において、上記第２の下方の相から得られるポリマーは直接的に用いることができる。さらに、上記の処理を繰り返すことによりさらに高度な分別を行なうことが可能である。
【００４４】
溶媒の適当な選択によりＴs に影響を及ぼすことが可能である。例えば、イソプロパノール中におけるポリＨＥＭＡの一定の溶液は溶媒がエタノールである一定の溶液よりも高いＴs を有する。さらに、種々の溶媒の混合物を使用することにより、最良の分離状態が得られる温度を細かく調整することが可能になる。このようなＴs に基く分別のために有用である適当な溶媒は低いδH およびδP の各パラメータ、好ましくは約４よりも小さいδH および約６よりも小さいδP を有する溶媒を含む。なお、特定の実施例はヘキサンおよびヘプタンを含む。このことは高分子量のポリＨＥＭＡを既に除いている一定の溶液から低分子量の物質を除去することを目的とする場合に有用になると考えられる。また、一定の更新された分離状態を得るために、約５℃乃至約１０℃等のような室温よりも十分に低い温度を用いることが必要とされる場合が多い。このような場合に、例えば、上記のポリＨＥＭＡ溶液が一定の液体状態に維持している場合に、上記の分離温度を、例えば、ほぼ周囲温度乃至約５０℃の一定の比較的に実用的なレベルに上げる少量の一定の溶媒を添加することが実用的になる可能性がある。
【００４５】
上記のＴs はまた上記溶液中のポリＨＥＭＡの濃度および多分散性により影響を受ける。例えば、上記の高分子量および低分子量のポリＨＥＭＡの除去は溶媒中においてその元の比較的に高い多分散性の物質よりも高い一定のＴs を与える一定のポリＨＥＭＡを生じることができる。また、比較的に低い濃度に希釈することは比較的に高い温度における分離を生じる可能性がある。この理由として、低分子量のＨＥＭＡの特定の濃度がこれよりも長い分子鎖を溶液中に留めることに役立つ可能性があるということが考えられる。
【００４６】
上記のポリマー濃度、溶媒の選択、および分離温度の操作により、上記２種類の相の間の容量比率ならびにそれぞれの中におけるポリＨＥＭＡの濃度に影響を及ぼす可能性がある。
【００４７】
上記の分別において適当な温度範囲は約５℃乃至約５０℃の範囲を含む。また、適当な継続時間は約１時間乃至約７日間を含む。
【００４８】
上記高分子量の物質と共に排出されるポリＨＥＭＡの量はそのポリＨＥＭＡの約１０重量％乃至約５０重量％にする必要がある。また、上記低分子量のフラクションに伴う約５重量％乃至約４０重量％の除去は多くの場合において実用的であり、これらの高分子量および低分子量の物質の除去後における低い多分散性を有するポリＨＥＭＡの収率はその元の量の約１０％乃至約９０％、好ましくは約３０％乃至約８０％になる可能性がある。しかしながら、このように減少した収率は上記のフリー・ラジカル重合法により生成されるポリＨＥＭＡが比較的に安価であり、の分別した物質が多くの用途において高い有用性を有するので、大して問題にならない。
【００４９】
一定の好ましいポリＨＥＭＡにおいて、約１５，０００よりも低い分子量を有するポリマー分子の量は約１０％よりも少なく、好ましくは約５％よりも少なく、さらに好ましくは約２％よりも少ない。
【００５０】
上記の分別法が柔軟であり、特定のポリマーの性質に応じて適合できることが上記の説明および各実施例から明らかになる。望ましい程度の多分散性を得るために必要とされる諸条件は上記の開示を利用している単純な小規模の種々の実験により容易に決定できる。
【００５１】
適当な温度範囲は約５℃乃至約５０℃を含む。また、適当な継続時間は約１時間乃至約７日間を含む。
【００５２】
上記のフリー・ラジカル重合およびその後の分別処理により調製されるポリＨＥＭＡの一例の重要な利点はその重合において使用する種々の開始剤および添加物が多年にわたり使用されていること、およびそれぞれの毒物学が知られていて十分に説明されていることである。このことは上記のポリＨＥＭＡ、その架橋可能なプレポリマーまたはその結果として得られるヒドロゲルが一定の医療用途において用いられる場合に重要である。
【００５３】
一例の実施形態において、低分子量のフラクションのみが上記のポリＨＥＭＡから除去されている。このことは上記の溶媒／非溶媒式の方法により行なうことができる。一定の好ましい実施形態において、上記低分子量の物質は上記ポリＨＥＭＡが分別された後の洗浄工程中において除去される。
【００５４】
本発明のポリＨＥＭＡはまた、一定のＴＥＭＰＯ型重合、ＡＴＲＰ（アトム・トランスファー・ラジカル重合）、ＧＴＰ（グループ・トランスファー重合）、およびＲＡＦＴ（リバーシブル・アディション−フラグメンテーション・チェイン・トランスファー重合）による等のような、アニオン重合または調整されたフリー・ラジカル重合により直接的に形成することも可能である。
【００５５】
上記の各方法に対応する一般的な条件は知られており、「コントロールド・ラジカル・ポリメライゼーション（Controlled Radical Polymerization）」，クルジスズトフ・マチジャスゼウスキー（Krzysztof Matyjaszewski）編集、ＡＣＳシンポジウム・シリーズ６８５（ACS Symposium Series 685，アメリカン・ケミカル・ソサイエティ（American Chemical Society），ワシントン、ＤＣ、１９９８年において開示されている。例えば、アニオン重合の場合に、所望のシリル保護されたモノマーがＴＨＦ溶液等のような一定の適当な溶媒中に溶解される。この反応は開始剤として１，１−ジフェニルヘキシルリチウム等のような既知の開始剤を用いて約−６０℃乃至約−９０℃の低下した温度において行なわれる。さらに、この重合は脱気処理したメタノールを含むがこれに限定されない従来的な手段により停止できる。
【００５６】
上記の特定の分子量範囲および多分散性を有するポリＨＥＭＡ組成物は十分に定められている多分散性および分子量を伴う種々の架橋可能なプレポリマーを作成するために使用できる。一定の実施例において、従来の方法によりこれまでに得られていない極めて望ましい特性を有するコンタクト・レンズを形成するために一定の極めて短い時間でＵＶにより架橋できる複数のアクリル基を有することができる。
【００５７】
上記のポリＨＥＭＡは一定の架橋可能な官能基をこれに結合することにより一定の架橋可能なプレポリマーを形成するために官能性化されている。一般に、この官能基は種々のポリマーまたはヒドロゲルを架橋して上記のようなプレポリマーを形成するための能力を賦与する。このような架橋可能な官能基を賦与する適当な反応物質はＡ−Ｓ−Ｆの構造を有しており、この場合に、Ａは上記のポリＨＥＭＡにおける一定のヒドロキシル基に対して一定の共役結合を形成することのできる一定の連結基であり、Ｓは一定のスペーサーであり、Ｆは一定のエチレンの形態で不飽和な部分を含む一定の官能基である。さらに、適当な連結基Ａは種々の塩化物、イソシアネート、酸、酸無水物、酸塩化物、エポキシ、アザラクトン、およびこれらの組み合わせ物等を含む。なお、好ましい連結基は種々の酸無水物を含む。
【００５８】
上記スペーサーは一定の直接的な結合、１個乃至８個の炭素原子、好ましくは１個乃至４個の炭素原子を有する一定の直線状、分枝状または環状のアルキルまたはアリールの基、または化学式−（ＣＨ2 −ＣＨ2 −Ｏ）n −の一定のポリエーテル鎖とすることができ、この場合に、上記ｎは１乃至８、好ましくは１乃至４である。
【００５９】
上記の適当な官能基はフリー・ラジカル重合可能なエチレンの形態において不飽和な部分を含む。さらに、適当なエチレンの形態で不飽和な基は以下の化学式を有しており、
−Ｃ（Ｒ10）＝ＣＲ11Ｒ12
この場合に、Ｒ10、Ｒ11およびＲ12はそれぞれ独立してＨ、Ｃ1-6 アルキル、カルボニル、アリールおよびハロゲンから選択される。好ましくは、これらのＲ10、Ｒ11およびＲ12はそれぞれ独立してＨ、メチル、アリールおよびカルボニルから選択され、さらに好ましくは、一部の実施形態において、Ｈおよびメチルから選択される。
【００６０】
好ましい反応物質はメタクリル酸塩化物、２−イソシアナトエチルアクリレート、イソシアナトエチル・メタクリレート（ＩＥＭ）、グリシジル・メタクリレート、ケイ皮酸塩化物、メタクリル酸無水物、アクリル酸無水物および２−ビニル−４−ジメチルアザラクトンを含む。なお、メタクリル酸無水物が好ましい。
【００６１】
上記のポリＨＥＭＡに結合している架橋可能な官能基の適当な量は当該ポリＨＥＭＡにおいて利用可能なヒドロキシル基の量に基づく一定の化学量論的な基礎に基づいて約１％乃至約２０％、好ましくは約１．５％乃至約１０％、さらに好ましくは約２％乃至約５％を含む。また、上記の官能性化の程度は不飽和な基の決定等のような既知の方法によるか官能性の反応物と上記ポリマーとの間の結合の加水分解およびその後のＨＰＬＣによる放出した酸の決定により測定できる。
【００６２】
上記の選択した連結基に応じて、上記の官能性化は一定の従来的な触媒を伴うか伴わずに行なうことができる。適当な溶媒は極性の非プロトン性の種々の溶媒を含み、これらの溶媒は選択される種々の反応条件において上記のポリＨＥＭＡを溶解することができる。適当な溶媒の例はジメチルホルムアミド（ＤＭＦ）、ヘキサメチルリン酸トリアミド（ＨＭＰＴ）、ジメチル・スルホキシド（ＤＭＳＯ）、ピリジン、ニトロメタン、アセトニトリル、ジオキサン、テトラヒドロフラン（ＴＨＦ）およびＮ−メチルピロリドン（ＮＭＰ）を含む。さらに、好ましい溶媒はホルムアミド、ＤＭＦ、ＤＭＳＯ、ピリジン、ＮＭＰおよびＴＨＦを含む。上記のＩＥＭを用いる場合に、その触媒は一定の錫触媒であり、好ましくはジブチル錫ジラウレートである。
【００６３】
上記の官能性化反応はまたその官能性化により形成される種々の部分に対して反応できる一定のスカベンジャーを含むこともできる。例えば、上記の連結基として種々の酸無水物が用いられる場合に、少なくとも１種類の第三級アミン、一定の非プロトン性の窒素を伴う一定のヘテロ環化合物またはその他の発生するカルボキシル基に対して反応するためのルイス塩基を含むことが有益的であると考えられる。さらに、適当な第三級アミンはピリジン、トリエチレンジアミンおよびトリエチルアミンを含み、トリエチルアミンが好ましい。また、含まれる場合に、上記の第三級アミンは一定のわずかに過剰のモル比率（約１０％）で含まれる。一定の好ましい実施形態において、上記の溶媒はＮＭＰであり、上記の反応物質はメタクリル酸無水物、アクリル酸無水物またはこれらの一定の混合物であり、さらにトリエチルアミンが存在している。なお、最も好ましい反応物質はメタクリル酸無水物である。
【００６４】
上記の反応はほぼ室温において行なわれる。それぞれの官能基は特定の温度範囲を必要とし、この範囲は当該技術分野における熟練者により理解されている。なお、約０℃乃至５０℃、好ましくは約５℃乃至約４５℃の範囲が適当である。また、周囲圧力が使用可能である。例えば、上記の架橋可能な官能基が一定の酸無水物である場合に、上記の官能性化は約５℃乃至約４５℃の温度において約２０時間乃至約８０時間の範囲の時間にわたり行なわれる。なお、選択される時間および温度を調整することにより上記の特定されている範囲の外の範囲も許容可能になることが当該技術分野における熟練者により認識されると考える。
【００６５】
上記の反応は上述したような一定の分子量および多分散性を有する一定のポリＨＥＭＡの主鎖を伴う一定の架橋可能なプレポリマーを生成するために行なわれる。
【００６６】
上記の架橋可能な側基を結合することとは別に、別の側基が架橋用の光開始剤、薬事的な活性等を含むがこれらに限定されない付加的な官能性を賦与できる。さらに別の官能性の基が、上記の架橋したゲルが分析的な種々の診断用途において用いられる場合に、種々の特定の化合物に結合および／または反応できる種々の部分を含むことができる。
【００６７】
上記の架橋可能なプレポリマーが形成されると、実質的に全ての未反応の反応物質および副産物を除去する必要がある。この「実質的に全ての（substantially all）」により、本発明者は約０．１重量％よりも少ない物質が洗浄後に残ることを意味している。このことは限外濾過等のような従来的な手段により行なうことができる。しかしながら、本発明においては、上記プレポリマーを水により膨潤させて水によりすすぐことにより、モノマー状、オリゴマー状または高分子状の種々の開始化合物および上記ポリＨＥＭＡの調製において用いた種々の触媒および上記の架橋可能なプレポリマーの調製中に形成される種々の副産物を含む種々の望ましくない成分の実質的に全てを除去することが可能である。なお、上記の洗浄は脱イオン水により行なわれ、種々の条件がその架橋可能なプレポリマーの粒子の容積に対する一定の大きな表面の比率を形成するように選択される。このことは上記の架橋可能なプレポリマーを凍結乾燥して、その架橋可能なプレポリマーの一定の薄いフィルムまたは膜を作成し、その架橋可能なプレポリマーを棒材に押出形成して、その架橋可能なプレポリマーの溶液を脱イオン水中に噴霧することによるか、その他の類似の方法により行なうことができる。
【００６８】
上記の洗浄は室温において約３回乃至約５回の水の交換によりバッチ内において行なうことができ、それぞれの水の交換の間における平衡の時間は約５０℃よりも低く昇温された温度において洗浄（抽出）することにより短縮できる。
【００６９】
上記の方法は従来技術の種々の方法に優る多数の利点を有している。すなわち、上記の水は保管および使用中に浸出する可能性のある種々の不純物を除去して、最終用途に適している一定の純水な物質が生成されていると言う信頼を与える。
【００７０】
一例の実施形態において、好ましい範囲外の多分散性を有する分別されていないポリＨＥＭＡまたは高分子量の物質のみが除去されているポリＨＥＭＡが官能性化されて、その官能性化した物質が多量の水により繰り返して洗浄されて、種々の反応物質および低分子量のポリＨＥＭＡが除去されている。この方法により、２．０よりも低い、好ましくは１．７よりも低い、さらに好ましくは１．５よりも低い、低い多分散性の一定の極めて純水な官能性化したポリＨＥＭＡを得ることができる。上記の方法により得られる官能性化した架橋可能なポリＨＥＭＡは１０％よりも少ない、好ましくは５％よりも少ない、さらに好ましくは２％よりも少ない約１５，０００よりも小さい分子量のポリＨＥＭＡを含有している。
【００７１】
上記の小形の分子を除去する必要のある程度は上記の官能性化の程度およびその目的用途に応じて決まる。好ましくは、硬化中において、全てのポリＨＥＭＡ分子は少なくとも２個の共役結合によりそのポリマーの網状構造の中に結合する。さらに、上記の官能性化および硬化処理の統計的な性質により、一定のポリＨＥＭＡの分子が１個のみの共役結合を介してまたは共役結合を全く介さずにそのポリマーの網状構造の中に結合する確率はそのピーク分子量の減少および官能性化の程度の低下に伴って高くなる。
【００７２】
比較的に低い分別処理において、比較的に多くの低分子量の物質が必然的に除去される。適正な量は除去のおよび機械的な種々の特性を比較する種々の実験により容易に決定できる。
【００７３】
上記の架橋可能なプレポリマーを精製した後に、このプレポリマーを水により置換可能な一定の希釈剤の中に溶解して一定の粘性溶液を形成する。この希釈剤は上記の架橋可能な官能性化したポリＨＥＭＡプレポリマーが溶解でき、その架橋反応および硬化が生じることのできる一定の媒体として機能する必要がある。また、この他の全ての点において、この希釈剤は非反応性である必要がある。適当な希釈剤は上記の粘性溶液の全重量に基いて約３０重量％乃至約６０重量％の架橋可能なプレポリマーを６５℃またはそれ以下において溶解できる希釈剤を含む。特定の例は１個乃至４個の炭素原子を有する種々のアルコール、好ましくはメタノール、エタノール、プロパノールおよびこれらの混合物を含む。水は全体の希釈剤の約５０％よりも少ない程度の少量において一定の補助希釈剤として使用できる。ヒドロゲルの場合に、希釈剤は最終的なヒドロゲルの中に存在している水の量とほぼ等しいか同一である一定の量において上記の架橋可能なプレポリマーに加える必要がある。なお、上記の結果として得られる粘性溶液の約４０重量％乃至約７０重量％の希釈剤の量が許容可能である。
【００７４】
本発明の粘性溶液は２５℃において約５０，０００ｃｐｓ乃至約１×１０7 ｃｐｓ、好ましくは２５℃において約１００，０００ｃｐｓないし約１，０００，０００ｃｐｓ、さらに好ましくは２５℃において約１００，０００ｃｐｓ乃至約５００，０００ｃｐｓの一定の粘度を有する。
【００７５】
好ましくは、上記の希釈剤は上記物品の目的用途において安全でもある。それゆえ、例えば、上記の形成されている物品が一定のコンタクト・レンズである場合に、その溶媒は目の接触において安全であり目に対して適合性を有している必要がある。このことは使用の前に結果として得られる物品から除去されないか部分的にのみ除去される希釈剤において重要である。また、結果として得られる物品から蒸発（エバポレーション）により除かれない希釈剤は上記の粘性溶液のＴｇをほぼ室温よりも低くする能力（好ましくは約−５０℃よりも低い一定のＴｇ）、および低い蒸気圧（約１８０℃よりも高い沸点）を有する必要がある。このような生体適合性の希釈剤の例はポリエチレン・グリコール、グリセロール、プロピレン・グリコール、ジプロピレン・グリコール、およびこれらの混合物等を含む。好ましいポリエチレン・グリコールは約２００乃至６００の分子量を有している。このような生体適合性の希釈剤を使用することにより、これらの希釈剤を除去するための一定の分離している洗浄／蒸発の工程の排除が可能になる。
【００７６】
また、低い沸点の希釈剤も使用可能であるが、目的用途の環境に対して適合性を有さない希釈剤に対する一定の蒸発工程が必要になる可能性がある。低沸点の希釈剤は極性を有していて、一般に低い沸点を有しており（約１５０℃よりも低い）、このことは蒸発による除去を容易にしている。適当な低沸点の希釈剤は種々のアルコール、エーテル、エステル、グリコール、およびこれらの混合物等を含む。さらに、好ましい低沸点の希釈剤は種々のアルコール、エーテル・アルコール、およびこれらの混合物等を含む。このような低沸点の希釈剤の特定の例は３−メトキシ−１−ブタノール、メチル・ラクテート、１−メトキシ−２−プロパノール、１−エトキシ−２−プロパノール、エチル・ラクテート、イソプロピル・ラクテート、およびこれらの混合物等を含む。
【００７７】
一定の重合開始剤も添加できる。この開始剤はその処理条件において活性である任意の開始剤とすることができる。適当な開始剤は熱活性化型、光開始剤（ＵＶおよび可視光の開始剤）等を含む。適当な熱活性化型の開始剤は過酸化ラウリル、過酸化ベンゾイル、過炭酸イソプロピル、アゾビスイソブチロニトリル、２，２−アゾビスイソブチロニトリル、２，２−アゾビス−２−メチルブチロニトリル等を含む。また、適当な光開始剤は芳香族アルファ・ヒドロキシケトン、または一定の第三級アミン＋一定のジケトンを含む。種々の光開始剤システムの代表的な例は１−ヒドロキシシクロヘキシルフェニル・ケトン、２−ヒドロキシ−メチル−１−フェニル−プロパン−１−オン、ベンゾフェノン、チオキサンテン−９−オン、カンファーキノンおよびエチル−４−（Ｎ，Ｎ−ジメチルアミノ）ベンゾエートまたはＮ−メチルジエタノールアミンの一定の組み合わせ物、ヒドロキシシクロヘキシル・フェニル・ケトン、ビス（２，４，６−トリメチルベンゾイル）−フェニル・ホスフィン・オキシドおよびビス（２，６−ジメトキシベンゾイル）−２，４，４−トリメチルペンチル・ホスフィン・オキシド、（２，４，６−トリメチルベンゾイル）ジフェニル・ホスフィン・オキシドおよびこれらの組み合わせ物等である。なお、光開始は一定の好ましい方法であり、ビス（２，６−ジメトキシベンゾイル）−２，４，４−トリメチルペンチル・ホスフィン・オキシド、ビス（２，４，６−トリメチルベンゾイル）−フェニル・ホスフィン・オキシドおよび２−ヒドロキシ−メチル−１−フェニル−プロパン−１−オンが好ましい光開始剤である。また、米国特許第５，８４９，８４１号の第１６段において開示されているような、別の開始剤が知られており、この特許文献の開示は本明細書に参考文献として含まれる。
【００７８】
さらに、上記のプレポリマーまたは粘性溶液に組み込むことのできる別の添加物は種々の紫外光吸収性の化合物、反応性の染料、有機性および無機質の顔料、染料、光互変性の化合物、剥離剤、抗菌性の化合物、薬剤、離型剤、湿潤剤、および一定の一貫した製品仕様を維持するために望ましい種々の添加物（ＴＭＰＴＭＡを含むがこれに限定されない）、およびこれらの組み合わせ物等を含むがこれらに限定されない。これらの組成物はほとんどあらゆる段階において添加することができ、種々のコポリマー、結合状態または連結状態または分散状態にすることも可能である。
【００７９】
上記の粘性溶液は上記の網状構造の中に結合せず、さらに／または、残留する抽出可能な物質を生じるポリマー物質を硬化中に形成する可能性のある遊離のモノマー等のような種々の化合物を含まないことが当然に好ましい。
【００８０】
一定のポリマーの溶液中において、流動学的な特性がその最長の分子により一定の高い程度まで決定される。本発明のポリＨＥＭＡは極めて高い分子量の分子が少なく、このことはこれらの溶液に多数の望ましい特性を与えている。
【００８１】
本発明の粘性溶液は有益的に短い緩和時間を有している。この緩和時間は約１０秒よりも短く、好ましくは約５秒よりも短く、さらに好ましくは約１秒よりも短い。このような短い緩和時間はこのような緩和時間を有する種々のプレポリマーが硬化処理の前において流動により誘発する応力を軽減できるためにその硬化したポリマーの網状構造が残留応力を含まないので有益的である。このことは本発明の種々の粘性溶液が金型を閉じてからその粘性溶液を硬化するまでの長い「保持（hold）」時間を伴わずに処理することを可能にしている。
【００８２】
本発明のポリＨＥＭＡは種々の官能性化したポリＨＥＭＡのプレポリマーおよびヒドロゲル、コンタクト・レンズにおける色味付けのための結合剤、タンポンおよびインク・ジェット印刷用のインクにおける結合剤等を作成するための開始材料として使用できる。
【００８３】
本発明の粘性溶液は種々の物品を形成するために使用できる。例えば、種々の成形された物品、異形材、予備成形物、パリソン、フィルム、繊維、チューブ、シート、被膜等が含まれる。さらに具体的に言えば、適当な物品は種々の生物医学装置、医療品等の被膜、種々の反応性の基を伴うポリマー、またはそのポリマーに結合する生物学的なアッセイ用のマーカー等を含む。
【００８４】
本明細書において用いられているように、一定の「生物医学装置（biomedical device）」は種々の哺乳類動物の組織または流体の中またはその上において使用するように設計されている任意の物品である。これらの装置の例は種々のカテーテル、移植片、ステント、流体収集用バッグ、センサー、ヒドロゲルの包帯、チューブ、これらの物品のいずれかに対応する被膜、抗生物質用のキャリア、診断および治療用の物質、および眼用装置を含むがこれらに限定されない。さらに、一定の種類の好ましい生物医学装置は種々の眼用装置、特にコンタクト・レンズを含む。
【００８５】
本明細書において用いられているように、上記用語の「眼用装置（ophthalmic device）」は目の中またはその上に存在する種々の装置を意味する。これらの装置は光学的な補正、傷の治療、薬物の配給、診断機能を行なうことができ、化粧品用とすることもできる。また、上記用語のレンズは種々のソフト・コンタクト・レンズ、ハード・コンタクト・レンズ、眼内レンズ、オーバーレイ・レンズ、接眼インサート、光学インサートおよび眼鏡レンズ等を含むがこれらに限定されない。
【００８６】
射出成形、押出成形、スピン・キャスティング、押出塗布、閉鎖型金型成形処理、注型成形、およびこれらの組み合わせ等を含む多数の方法が本発明の種々の物品を形成するために使用できる。さらに、このような成形方法後に、以下において説明されている一定の硬化工程が行なわれる。
【００８７】
本発明の一例の実施形態において、上記プレポリマーの溶液が一定のレンズを形成するために用いられている。このような本発明の粘性溶液により一定のレンズを製造するための好ましい方法は直接的な成形処理による方法である。すなわち、上記プレポリマー溶液の一定のレンズ形成用の量がその最終的な所望のヒドロゲルの形状を有する一定の金型の中に分配される。なお、この金型はポリプロピレン、ポリスチレンおよび種々の環状ポリオレフィンを含むがこれらに限定されない任意の適当な材料により作成できる。
【００８８】
上記の「レンズ形成用の量（lens-forming amount）」とは、望まれる大きさおよび厚さの一定のレンズを製造するために十分な一定の量を意味する。一般的に、約１０μｌ乃至約５０μｌの粘性溶液が１個のコンタクト・レンズ当たりに用いられる。次に、上記金型の各部品がその金型の空孔部の中に上記粘性の液体が充ちるように組み立てられる。本発明の一定の有益性は金型の組み立てと硬化処理との間に必要な保持時間が極めて短いことである。
【００８９】
本発明者は、最終的な物品の中に望ましくない応力が導入することを避けるために、上記粘性溶液が当該粘性溶液の緩和時間よりも２倍乃至３倍だけ長い一定期間にわたり上記の閉鎖した金型の中に静止することを可能にすることが必要であることを見出している。本発明の粘性溶液は室温において有益的に短い緩和時間（約１０秒よりも短く、好ましくは約５秒よりも短く、さらに好ましくは約１秒よりも短い）を有しており、この緩和時間は一般に約３０秒よりも短く、好ましくは約１０秒よりも短く、さらに好ましくは約５秒よりも短い保持時間を可能にする。
【００９０】
上記の本発明の短い保持時間のさらに別の有益性はこのような保持時間が各金型部品から上記の架橋可能なプレポリマーの中への酸素の拡散を最少にすることである。すなわち、このような酸素の拡散は物品の表面における硬化の過程を損なう可能性がある。つまり、上記の粘性溶液は比較的に遅い製造時間以外の最少のまたは皆無の否定的な影響を伴って低酸素含有量の金型の中において指定されている時間よりも長く保持できることが認識されると考える。
【００９１】
上記の粘性溶液を入れた金型は、例えば、電子ビーム、Ｘ線、ＵＶ光または可視光、すなわち、約２８０ｎｍ乃至約６５０ｎｍの範囲内の一定の波長を有する電磁放射線または粒子線等のような電離線または化学線に曝される。さらに適当なものはＵＶランプ、ＨＥ／Ｃｄ、アルゴン・イオンまたは窒素または金属の蒸気、または多重化した周波数を伴うＮｄＹＡＧレーザー・ビームである。これらの放射線の供給源および開始剤の選択は当該技術分野における熟練者において知られている。また、当該技術分野における熟練者であれば、上記粘性溶液の中への上記放射線の浸透の深さおよびその架橋速度がその分子の吸収係数および選択した光開始剤の濃度に対して直接的に相関していることが認識できる。一定の好ましい実施形態において、上記の放射線供給源は、高い強度における、ＵＶＡ（約３１５ｎｍ乃至約４００ｎｍ）、ＵＶＢ（約２８０乃至約３１５）または可視光（約４００ｎｍ乃至約４５０ｎｍ）から選択される。本明細書において用いられているように、上記用語の「高い強度（high intensity）」は約１００ｍＷ／ｃｍ2 乃至約１０，０００ｍＷ／ｃｍ2 を意味する。この硬化時間は短く、一般に約３０秒よりも短く、好ましくは約１０秒よりも短い。また、この硬化温度はほぼ周囲温度から約９０℃の昇温した温度までの範囲にすることができる。便宜上および簡単化のために、上記の硬化はほぼ周囲温度において行なわれることが好ましい。なお、正確な諸条件は選択するレンズ材料の種々の成分に応じて決まり、当該技術分野における通常の熟練者の認識の範囲内において決定できる。
【００９２】
上記の硬化条件は上記の架橋可能なプレポリマーにより一定のポリマーの網状構造を形成するために十分である必要がある。この結果として得られるポリマーの網状構造は上記の希釈剤により膨潤して上記金型の空孔部の形態を有する。
【００９３】
上記の硬化が完了すると、金型が開かれる。さらに、未反応の種々の成分または副産物を除去するための成形処理後の種々の精製工程は本発明において従来の成形処理方法に比べて単純化されているか、必要でなくなる。すなわち、一定の生体適合性の希釈剤を用いる場合に、洗浄または蒸発の工程がいずれもこの段階において全く必要とされなくなる。つまり、一定の生体適合性の希釈剤を用いる場合に、成形処理後の抽出処理および希釈剤の交換の両方の工程が必要とされなくなることが本発明の一定の有利さである。例えば、一定の低沸点の希釈剤を用いれば、この希釈剤を蒸発により除去する必要があり、そのレンズを水により水和する必要がある。
【００９４】
上記の結果として得られるレンズは一定のポリマーの網状構造を含み、この網状構造は水により膨潤すると一定のヒドロゲルになる。このような本発明のヒドロゲルは約２０重量％乃至約７５重量％の水、好ましくは約２０重量％乃至約６５重量％の水を含有することができる。また、本発明のヒドロゲルは弾性率および破断点伸びを含む優れた機械的特性を有している。さらに、この弾性率は少なくとも約２０ｐｓｉ、好ましくは約２０ｐｓｉ乃至約９０ｐｓｉ、さらに好ましくは約２０ｐｓｉ乃至約７０ｐｓｉである。
【００９５】
上記の破断点伸びは約１００％よりも大きく、好ましくは約１２０％よりも大きい。また、自由なポリマー鎖が存在しないために、上記のヒドロゲルは１００％等のような高い相対的な変形の後にゆがむことなくそれぞれの元の形状に戻る。本発明のヒドロゲルはまた目に見える曇りおよびゆがみも無い。従って、上記のような特性の組み合わせにより、本発明のヒドロゲルは種々の眼用装置、特に、ソフト・コンタクト・レンズとしての使用に極めて適合している。
【００９６】
上記のように製造したレンズは一定の緩衝液化した塩水溶液を入れた個別のレンズ・パッケージに移すことができる。この塩水溶液はレンズの移動の前またはその後に上記パッケージに加えることができる。その後、一定の生体適合性の希釈剤を含むレンズは、上記の塩水溶液中において静止している時に、その希釈剤を水により交換して、一定の所望のヒドロゲルを形成する。このことは、望まれる場合において、一定の別の工程において達成することも可能である。上記パッケージの中において保管されている間に、上記ポリマーの網状構造はそのポリマーの親水性により決定される特定量の水を取り込む。この平衡状態の水の含有量（その水和状態のレンズの重量％で表現される）は硬化中に存在している希釈剤の量よりも高い場合もあり、低い場合もあり得る。なお、コンタクト・レンズを作成するために有用である一般的なヒドロゲルは約２０重量％乃至約７５重量％の水を含む。従って、このヒドロゲルは水中における平衡状態において膨張または収縮する可能性がある。しかしながら、大きさは変化する可能性があるが、その完全に水和した物品の形状がその金型の空孔部の形状の一定の真正な再現になることが一定の不可欠な特徴である。
【００９７】
一定の好ましい実施形態において、上記希釈剤の量は水中における平衡状態において膨張または収縮せずに金型の空孔部の一定の真正な１：１の再現状態になる一定のレンズを形成するように注意深く選択されており、このことはその結果として得られるレンズの種々の光学的なパラメータを予想することにおける一定の利点である。
【００９８】
適当なパッケージの設計および材料が当業界において知られている。一定のプラスチック・パッケージが一定のフィルムにより放出可能にシールされている。適当なシール用のフィルムが当業界において知られており、種々の金属箔、ポリマー・フィルムおよびこれらの混合物を含む。
【００９９】
その後、上記のレンズを収容しているシールされたパッケージは一定の無菌状態の製品を確実に得るために滅菌処理される。適当な滅菌処理の手段および条件は当業界において知られており、例えば、オートクレーブ処理を含む。
【０１００】
当該技術分野における熟練者であれば、上記の成形および包装の方法において別の工程も含むことができることが認識できる。このような別の工程は上記の形成したレンズの被覆、形成中における上記レンズの表面処理（例えば、金型の移動による）、レンズの検査、欠陥のあるレンズの廃棄、金型の各半体部分の洗浄、金型の各半体部分の再使用、およびこれらの組み合わせ等を含むことができる。これらの処理および被覆用の種々の配合物が米国特許第３，８５４，９８２号、同第３，９１６，０３３号、同第４．９２０，１８４号、および同第５，００２，７９４号、同第５，７７９，９４３号、同第６，０８７，４１５号、ＰＣＴ国際公開第ＷＯ９１／０４２８３号、および欧州特許公開第ＥＰＯ９３／８１０，３９９号において開示されており、これらの文献は本明細書に参考文献として含まれる。
【０１０１】
本発明の種々の造形処理した物品はその金型から取り出した後にゆがみの傾向が極めて少ないか全く無い。ゆがみは一定の高い分子量を有する官能性化した種々のプレポリマーにより形成される成形処理した物品の一定の固有の問題であった。すなわち、本発明において特定されている範囲を超える分子量を有する種々のプレポリマー鎖の存在がその官能性化したプレポリマーに一定の遅い緩和時間を賦与している。従って、硬化中に、これらの緩和されていない長い分子鎖により生じる応力がその硬化したポリマーの網状構造の中に残留する。従って、その金型からの除去時に、これらの応力がその成形処理した物品をゆがめるために、その形状がその金型の真正の複製物にならなくなる。一方、本発明の架橋可能なプレポリマーは短い緩和時間を有しており、この短い緩和時間が成形処理時におけるゆがみを排除している。
【０１０２】
本明細書において用いられているように、用語の「ヒドロゲル（hydrogel）」は一定の平衡状態において水を含有している一定の水和状態の架橋した高分子のシステムを意味する。このようなヒドロゲルは一般的に酸素透過性で生体適合性であり、これらの材料を種々の生物医学用の装置、特にコンタクト・レンズまたは眼内レンズを製造するための優先的な材料にしている。
【０１０３】
本特許出願において、全ての分子量はデンマーク国のリソ・ナショナル・ラボラトリーズ（Riso National Laboratories）のＫ．アルムダール（K. Almdal）（アルムダール，Ｋ．（Almdal, K.），アブソリュート・モラー・マス・ディストリビューション・ディターミネーション・バイ・サイズ・エクスクルージョン・クロマトグラフィ（Absolute Molar Mass Distribution Determination by Size Exclusion Chromatography）．シンセシス・オブ・ナロー・モラー・マス・ディストリビューション・ポリマーズ（Synthesis of Narrow Molar Mass Distribution Polymers）．キャラクタリゼーション・オブ・ザ・モラー・マス・デイストリビューション・オブ・ポリ（２−ヒドロキシエチル・メタクリレート）・バイ・サイズ・エクスクルージョン・クロマトグラフィ・ウィズ・カップルド・リフラクテイブ・インデクス・アンド・ロウ・アングル・レーザー・ライト・スキャッタリング・ディテクション（Characterization of the Molar Mass Distribution of Poly(2-hydroxyethyl Methacrylate) by Size Exclusion Chromatography with Coupled Refractive and Low Angle Light Scattering Detection）．リソ−Ｍ−２７８７（Riso-M-2787），（１巻），（１９８９年），ｐ．１４１）により開発されている方法を用いているゲル透過クロマトグラフィ（ＧＰＣ）分析（いわゆるサイズ排除クロマトグラフィ）により決定される分子量として理解する必要がある。
【０１０４】
上記の方法において、十分に定められている分子量をそれぞれ有する一定範囲のポリエチレン・グリコールおよびポリエチレン・オキシドが上記装置の較正において用いられている。これらのｐＨＥＭＡに対応して用いられている標準物は比較的に疎水性の高い種々のポリマーに対応して開発されているこれまでの方法よりもピークの分子のｗｔおよびＰｄに対して正確な値をそれぞれ与える。なお、この方法は以下において説明されている。
【０１０５】
分子量は以下のようにして測定できる。また、上記のＳＥＣ装置は４０℃における一定のカラム・オーブン、ＰＥネルソン（PE Nelson）１９００Ａ／Ｄを伴う一定のＰＥ・ＬＣ−４１０ポンプ、および一定のシリーズ２００オートサンプラーを備えている。また、検出器は一定のＲＩメルク（RI Merck）Ｌ７４９０である。
【０１０６】
上記のカラム組立体はトソハース（TosoHaas）からの２個のＴＳＫ−ゲル・カラム（Ｇ４０００ＰＷ＋Ｇ２５００ＰＷ）および一定のガードカラムにより構成されている。
【０１０７】
上記の溶出物をメタノール−水（７５／２５（重量／重量））により作成して、５０ｍＭの塩化ナトリウム（ＮａＣｌ）により調整する。
【０１０８】
流量は０．５ｍＬ／分である。また、注入容量は１５０μＬであり、動作時間は６０分である。
【０１０９】
上記の較正曲線を標準的な基準物として９６００００乃至１９４の範囲のピーク分子量のＰＥＧおよびＰＥＯによる三次の回帰を伴って得る。なお、これらのポリマーの標準物はマサチューセッツ州アムヘルストのポリマー・ラボラトリーズ社から購入している（キャリブレーション・キット、ＰＥＧ−１０部品番号２０７０−０１００、ＰＥＯ−１０部品番号２０８０−０１０１）。１９４のピーク分子量の標準的な基準物のＰＥＧを加えることにより、一定の十分に定められた位置において一定のフロー信号が得られ、この信号が一定の内部標準または固定点として用いられる。さらに、ＮａＣｌを加えることは同様に作用して第２の固定点を与える。
【０１１０】
ピークの積分が手動により行なわれる。この積分の開始点および終了点は全体的な基準線上の有意差により手動により決定される。この結果の記録値により、Ｍｚ、Ｍｗ、Ｍｎ、およびＭピークが得られる。さらに、ＨＥＭＡにおける関連の値が以下の数学的な関数により上記の標準的な記録値から計算される。
ＭHEMA＝１０．1,362+0,7854*log M, PEG/PEO 
【０１１１】
上記の注入溶液はメタノール−水（７５／２５（重量／重量））により調製されて、６０ｍＭＮａＣｌにより２ｍｇ／ｍＬの一定のポリマーの濃度に調節される。さらに、テトラエチレン・グリコールを１ｍｇ／ｍｌの一定の濃度において上記サンプルに加えて、一定のピーク流量の基準物を得る。次に、これらの溶液の注入を行なう前に０．５μｍの廃棄可能なフィルターにより濾過する。
【０１１２】
本発明において、一定のポリマー・サンプルの多分散性であるＰｄはＰｄ＝Ｍw ／Ｍn として定められている。この場合のピーク分子量Ｍｐはその分子量の分布曲線における最も高いピーク値の分子量である。
【０１１３】
さらに、引張特性（伸びおよび引張弾性率）を初期的なゲージ高さまで降下している一定のロード・セルを備えている一定の定速移動型の引張試験装置のクロスヘッドを用いて測定する。適当な試験装置はインストロン（Instron）モデル１１２２を含む。０．５２２インチの長さ、０．２７６インチの「耳（ear）」の幅および０．２１３インチの「ネック部（neck）」の幅を有する一定のイヌの骨の形状のサンプルを各グリップの中に装填して、２インチ／分の一定の歪速度で破断するまで引き伸ばす。その後、上記サンプルの初期的なゲージ長さ（Ｌｏ）および破断時におけるサンプルの長さ（Ｌｆ）を測定する。各組成物の１２個の試料を測定してその平均値を記録する。この場合に伸び率は＝［（Ｌｆ−Ｌｏ）／Ｌｏ］×１００である。
【０１１４】
引張弾性率は応力／歪曲線の初期的な線形部分において測定する。
【０１１５】
さらに、粘度を一定のハーケ（Haake）循環槽および温度制御装置を備えているハーケＲＳ１００レオストレス（RheoStress）を用いて測定する。さらに複合的な粘度を一定の振動数掃引を行なうことにより測定し、４０Ｈｚにおいて開始して、１ｍＨｚに下げ、再び４０Ｈｚに上げながら、１０個当たりに３個の振動数を採用して、それぞれの振動数を３回繰り返してそれぞれの測定の間に一定の期間だけ待機する。この測定を一定の２０ｍｍの直径および０．７ｍｍのギャップ寸法（サンプルの厚さ）を有する一定の平行なプレート形状を用いて、２５℃＋１℃で行ない、この形状はサンプルの容積の計算値０．２２ｍＬに対応している。コックス−メルツ則（Cox-Mertz rule）（ジョン・フェリー（John Ferry），ビスコ−エラステイック・プロパティズ・オブ・ポリマーズ（Visco-elastic Properties of polymers），第３版，マグローヒル・ブック・カンパニー（McGrow-Hill Book Company），１９８０年）によれば、上記の記録された粘度の値（η）は上記の複合的な粘度（η* ）の内の低い振動数の値である。
【０１１６】
次に、緩和時間が上記のハーケＲＳ１００レオストレスおよび４００パスカル（Ｐａ）の一定の剪断応力を用いて測定される。この緩和時間は上記の振動数に対してＧ’およびＧ”をプロットすることにより得られ、これらのＧ’およびＧ”は一定の交差振動数ｆにおいて互いに交差し、この振動数ｆよりも低い振動数においてＧ”＞Ｇ’となりこの振動数ｆよりも高い振動数においてＧ’＞Ｇ”になる。この場合に、上記の緩和時間＝１／ｆである。
【０１１７】
上記の官能性化の実際の程度はその生成物の加水分解により決定され、遊離したメタクリル酸がＨＰＬＣにより検出される。それぞれの加水分解のサンプルはそのメタノール溶液の一定の分量および１ｍＬＮａＯＨにより調製される。さらに、この加水分解は室温で少なくとも１２時間にわたり行なわれる。さらに、このようにして検出したメタクリル酸の量を上記サンプルの中に含まれている乾燥状態のポリマーの量に比較することにより実際の官能性化の程度が分かる。
【０１１８】
具体的に言えば、上記のＨＰＬＣ装置は２５℃における一定のカラム・オーブン、一定のメルク（Merck）Ｌ６０００ランプ、および一定のパーキン・エルマー（Perkin Elmer）ＬＣ２９０ＵＶ検出装置により構成されている。さらに、上記カラムの組み合わせ物は一定のメルクＲＰ１８カラム（１２５ｍｍ／４ｍｍ）および一定のガードカラムにより構成されている。
【０１１９】
上記の移動相はトリフルオロ酢酸によりｐＨ２．５に調節した一定のアセトニトリル−水の混合物（１／９（重量／重量））である。さらに、この流量は１ｍＬ／分に固定されていて、その注入容量は１０μＬである。
【０１２０】
上記の検出は２３０ｎｍの一定の波長において行なわれる。このデータの取得時間は８分である。一連の較正値が５ｐｐｍ乃至２５ｐｐｍの範囲の濃度の移動相におけるメタクリル酸の種々の希釈溶液により得られる。
【０１２１】
上記の移動相および１０ｍＬの塩酸（１Ｍ）により希釈した種々の加水分解サンプルにより上記の注入溶液を調製する。さらに、これらの溶液は注入を行なう前に１３ｍｍのＧＤ／Ｘ０．４５μｍのワットマン・フィルターにおいて濾過される。
【０１２２】
以下の実施例は本発明を限定しない。これらは本発明を実施する一定の方法を示唆することのみを目的としている。コンタクト・レンズの分野における知識人ならびにその他の専門家は本発明を実施する別の方法を見出す可能性がある。しかしながら、これらの方法は本発明の範囲の中に当然に含まれると考えられる。
【０１２３】
以下の略語が各実施例において用いられている。
ＡＩＢＭ：２，２’−アゾビス（２−メチルブチロニトリル）
ＤＡＢＣＯ：トリエチレン・ジアミン
ＤＭＡＰ：Ｎ，Ｎ−ジメチルアミノピリジン
ＤＭＦ：Ｎ，Ｎ−ジメチルホルムアミド
ＤＭＳＯ：ジメチル・スルホキシド
ＥＯＨ：エタノール
ＧＭＡ：グリセロール・メタクリレート
ＨＥＭＡ：２−ヒドロキシエチル・メタクリレート
ＩＰＡ：２−プロパノール
ＭＡＡ：メタクリル酸
ＭＡＡＣｌ：メタクリロイル・クロリド
ＭＡＡＨ：メタクリル酸無水物
ＮＭＰ：１−メチル−２−ピロリドン
ＰＥＧ：ポリエチレン・グリコール
ｐ（ＴＭＳ−ＨＥＭＡ）：ポリ（トリメチルシリルオキシエチル−メタクリレート）
Ｐｙ：ピリジン
ＴＥＡ：トリエチルアミン
ＴＭＳ−ＨＥＭＡ：トリメチルシリルオキシエチル−メタクリレート
ＴＥＧ：テトラエチレン・グリコール
【０１２４】
実施例１
１９１１．６ｇのエタノール、１０５６．６ｇのＨＥＭＡモノマー、３．００ｇのドデシル・メルカプタン、および２１．００ｇのメタクリル酸を２５℃において混合した。この混合物を一定の３個ブレード型攪拌機、温度制御装置および冷却および加熱用の一定のジャケットを備えた一定の５リットルのステンレススチール製の反応装置の中に注ぎ入れた。
【０１２５】
上記の混合物を６８℃に加熱して、７．５０ｇの２，２’−アゾビス（２−メチルブチロニトリル（ＡＭＢＮ）を加えた。このＡＭＢＮは速やかに溶解し、上記反応装置を窒素の緩やかな流れにより覆った。その後、温度を１８時間にわたり６８℃に維持して、変換を完了させた。次に、上記反応装置を８０℃に加熱して、残留している開始剤およびメルカプタンを破壊するために２２時間にわたりこの温度に維持した。その後、室温まで冷却した後に、一定のサンプルを取り出して、その固形物含有率を２４時間にわたる１２５℃、３ｍｍＨｇ乃至４ｍｍＨｇにおけるエバポレーションにより決定した。固形物含有率＝３７．２％、Ｍｐ＝７６．６キロダルトン、Ｐｄ＝３．７５。
【０１２６】
上記のポリＨＥＭＡ溶液をエタノールにより希釈してエタノール中におけるポリＨＥＭＡの１０％溶液を得た。この溶液は２４℃において混濁した。その後、この溶液を４０℃に加熱してこれを均質にした後に、約２１℃において放置した。
【０１２７】
３日後に、上記の溶液は２個の透明な相に分離していた。これら２個の相を分離して分析した。
【表２】
2005539098.tif 000009
【０１２８】
上記の高分子量のポリマーに富んでいる下部（または下相）のフラクションを廃棄した。
【０１２９】
その後、上記の上部（または上相）のフラクションを単離して、さらに分別するために８℃に設定した。２４時間後に、この溶液は２相に分離していた。この上部のフラクションは全体の８５容量％を占めており、２．５重量／重量％のポリＨＥＭＡを含有していた。一方、下相は全体の溶液の１５容量％を占めており、３５．７重量／重量％のポリＨＥＭＡを含有していた。Ｍｐ＝８３．８キロダルトン。Ｐｄ＝２．１８。さらに、このフラクションを官能性化のために単離した。
【０１３０】
実施例２
ＨＥＭＡモノマー（０．８％よりも低い一定の不純物の量を伴い、ローム社（Rohm）から購入した）をトリエチルアミン（純度≧９９．５％、フルカ社（Fluka）から）およびペトロール・エーテル（沸点：４０℃乃至６０℃）と共に混合して、酸化アルミニウムの中を通して、トリメチル・クロロシラン（純度９９．０％、フルカ社から）と共に反応させてトリメチルシリルオキシエチル−メタクリレート（ＴＭＳ−ＨＥＭＡ）を得た。その後、このＴＭＳ−ＨＥＭＡを水素化カルシウム（１回）およびトリエチルアルミニウム（電子用品等、アルドリッチ（Aldrich）から）（２回）による蒸留により精製した。
【０１３１】
上記のＴＭＳ−ＨＥＭＡの重合をＴＨＦ（絶対純度）の溶液（フルカ社）中において開始剤として１，１−ジフェニルヘキシル・リチウムを用いて−７８℃において行ない、一定の定量的な収量を得た。その後、この重合を脱気したメタノールにより停止した。このポリマーをそのポリ（トリメチルシリルオキシエチル−メタクリレート）ｐ（ＴＭＳ−ＨＥＭＡ）のＴＨＦ溶液を一定の大過剰の水に加えることにより単離した。
【０１３２】
上記のポリマーは６３キロダルトン（Ｍｗ＝７５キロダルトン）の一定のピーク分子量および１．６の多分散性を有していた。
【０１３３】
実施例３
１６１９ｇのエタノール、１７６．５ｇのＨＥＭＡモノマー、および３．６０ｇのメタクリル酸（ＭＡＡ）を２５℃において混合した。この混合物を一定の攪拌機、温度制御装置および冷却および加熱用の一定のジャケットを備えている一定の３リットルの硝子製の反応装置の中に注ぎ入れた。
【０１３４】
上記の混合物を６８℃に加熱して、１．２６ｇのＡＭＢＮを加えた。このＡＭＢＮは速やかに溶けて、上記の反応装置を窒素の緩やかな流れにより覆った。上記の温度を２０時間にわたり６８℃に維持して反応を完了した。その後、室温に冷却した後に、そのポリマー溶液をエタノールにより希釈してエタノール中におけるポリＨＥＭＡの１０％溶液を得た。このＭｐは７０キロダルトンであり、Ｐｄは分別の前において３．３３であった。その後、２％ヘキサンを加えた後に、上記の溶液は３１℃の一定の曇り点を示した。このポリマーは実施例１０において分別されている。
【０１３５】
実施例４
１６２５ｇのエタノール、１０８．４ｇのＨＥＭＡモノマー、および７２．８ｇのグリセロール・メタクリレートを２５℃において混合した。この混合物を一定の攪拌機、温度制御装置および冷却および加熱用の一定のジャケットを備えている一定の３リットルの硝子製の反応装置の中に注ぎ入れた。
【０１３６】
上記の混合物を７４℃に加熱して、１．２９ｇのＡＭＢＮを加えて、上記の反応装置を窒素の緩やかな流れにより覆った。その後、温度を２０時間にわたり７４℃に維持して反応を完了した。その後、室温に冷却した後に、そのポリマー溶液をエタノールにより希釈してエタノール中におけるポリ（ＨＥＭＡ−コ−ＧＭＡ）の１０％溶液を得た。このＭｐは５６キロダルトンであり、Ｐｄは２．３５であった。また、上記の溶液は３５℃の一定の曇り点を示し、３３℃において３日間にわたり自然に分別した。この上部のフラクションを吸い取り、下部のフラクションを廃棄した。さらに、上部のフラクションに２％のヘプタンを加えた。この処理により４９℃の一定の曇り点が生じた。３日後に、２９℃において、一定の新しい上部のフラクションが形成され、これを廃棄した。その後、元のポリマーの６４％を含有している下部のフラクションを単離して、このポリマーが６６キロダルトンの一定のＭｐおよび２．１の一定のＰｄを有することが分かった。このポリマーは実施例２１において官能性化されている。
【０１３７】
実施例５乃至９
上記実施例３の重合反応を異なる温度において以下の表３において示されているそれぞれの溶媒を用いて繰り返した。これらの結果が表３において示されており、この方法を用いることにより分子量の一定の良好な調節が行なえることが分かる。
【表３】
2005539098.tif 000010
【０１３８】
実施例１０
上記実施例３において調製した溶液の８００ｇを４０℃に加熱してこれを均質にした後に２８℃において放置した。５日後に、この溶液は２種類の透明な相に分離していた。上記のポリマーの７７．１％を含有している上相を吸い取り、下相を廃棄した。
【０１３９】
上記の上相中におけるヘキサンの量を７％に調節し、これにより５４℃の一定の曇り点が生じた。その後、この溶液を５７℃に加熱してこれを均質にした後に２９℃において放置した。４日後に、この溶液は２個の透明な相に分離していた。上記ポリマーの低分子量のフラクションを含有しているその上相を吸い取り、下相を第３のフラクションとして得た。この時点において、ヘキサン濃度を８％に調節して、その溶液を３０℃において４日間にわたり放置した。さらに、上記ポリマーの低分子量のフラクションを含有している上相を吸い取り、下相中のポリマーを分別のために単離した。この分別の結果が以下の表４においてそれぞれ示されている。
【表４】
2005539098.tif 000011
【０１４０】
実施例１１
公称２％のＭＡＡを伴う一定のポリＨＥＭＡを上記実施例３におけるように調製して上記実施例１０において説明されているように分別した。その後、未分別および分別したそれぞれの物質におけるＭＡＡの量をＩＳＯ基準（３６８２−１９８３（Ｅ））において記載されているように決定し、これらが以下の表５において示されている。
【表５】
2005539098.tif 000012
【０１４１】
上記の未分別のコポリマー内におけるＭＡＡの含有量は分別したコポリマー内において見られるＭＡＡの含有量に等しい。このことにより、上記の分別処理が組成によるのではなく分子量のみにより上記ポリマーを分離していることが分かる。
【０１４２】
実施例１２
上記実施例２において形成および単離したポリＨＥＭＡの９．０９ｇを２４時間にわたる１２５℃、３ｍｍＨｇにおけるエバポレーションにより乾燥した後に、ピリジン中においてわずかに加温することにより溶かして一定の１０％（重量／重量）の溶液を作成した。この溶液を一定のアイス・バス中において冷却して、４００μＬのメタクリロイル・クロリド（上記ポリＨＥＭＡにおけるＯＨ基の６モル％のエステル化の一定の目的値の程度に相当する）を加えた。その後、上記ピリジンの大部分を２５℃乃至３０℃において減圧下に除去して、官能性化したコポリマーを脱イオン水に接触させて残留しているピリジンおよびその他の低分子量の物質を溶解した。その後、この水をデカンテーションにより除去して、一定のＨＰＬＣシステムにより残留しているピリジンが全く検出されなくなるまで洗浄を繰り返した。この官能性化したポリマーは６２キロダルトンの一定のＭｐおよび１．６の一定のＰｄを有していた。
【０１４３】
実施例１３
１１０ｍＬの無水１−メチル−２−ピロリドン（ＮＭＰ）（水分≦０．０１％）を上記実施例１からの合計で１３．６ｇの、１００℃において１２時間にわたり減圧下で予め乾燥した、乾燥状態のｐ（ＨＥＭＡ−コ−ＭＡＡ）に加えた。また、一定の磁気攪拌機を備えている反応フラスコを一定の乾燥窒素雰囲気下において維持した。その後、無水ＮＭＰ中における無水で９４％のメタクリル酸の２％溶液を２分乃至３分の一定期間にわたり滴下した。さらに、トリエチルアミン（０．４５ｍＬ、０．００３モル）を加えて、上記フラスコの内容物を４８時間にわたり３５℃に、攪拌しながら、加熱した。
【０１４４】
その後、上記の温度を２５℃に下げて、２００ｍＬの脱イオン水を加えた。その後、この未精製の反応混合物を４００ｍＬの塩酸水溶液（０．１Ｍ、ｐＨ＝１．５）の中に注ぎ入れた。さらに、４Ｌの脱イオン水を加えることにより、即時に沈殿を生じさせた。この沈殿物を水によりすすぎ洗いした後に、これを１００ｍＬのエタノール中において溶かした。その後、２回目の沈殿を１Ｌの水および塩酸（ｐＨ＝１．５）により行なった。さらに、この沈殿を数時間にわたり一定の過剰量の水の中に浸漬してあらゆる残留している酸を除去した。
【０１４５】
最終的に、上記の沈殿をメタノール中に溶解して一定の透明な溶液を得た。
【０１４６】
実施例１４
４．３８グラムの一定の未分別状態のＨＥＭＡ−ＭＡＡコポリマーを２４時間にわたる１２５℃、３ｍｍＨｇにおけるエバポレーションにより乾燥した後に、ＤＭＦ（９９＋％、≦０．１％Ｈ2 Ｏ）中に溶かして２０％（重量／重量）の溶液を得た。上記コポリマーにおけるヒドロキシル基の約３％の一定のエステル化を行なうために、１．０８ミリモルのメタクリル酸無水物（９４％の純度）を８ｍＬのＤＭＦと共に混合した後に、上記のポリマー溶液に加えた。これに続いて、トリエチルアミン（１．０８ミリモル、≧９９．５％の純度、フルカ社から）を加えた。この混合物を３０℃において２０時間にわたり自然に反応させた後に、この反応を２ｍＬの水を加えることにより停止した。さらに、上記のＤＭＦを蒸留（２時間にわたり、３０℃、０．５ミリバール）により除く前に上記のポリマー溶液にグリセロール（１０ｇ）を加えた。
【０１４７】
上記の官能性化したコポリマーを水に接触させて残留しているＤＭＦおよびその他の低分子量の物質を溶解した。その後、この水をデカンテーションにより除去して、ＤＭＦの痕跡が全くなくなるまで洗浄を繰り返した。この官能性化の程度は２．２％であると決定され、Ｍピーク＝４１キロダルトン、およびＰｄ＝２．８であった。さらに、実施例２２に類似している方法を用いて一定のヒドロゲルに成形した場合に、以下の機械的特性が見られた。弾性率：１１±２ｐｓｉ、伸び率：１２０±２５。なお、これらの特性は高いＰｄのために比較的に不十分である。
【０１４８】
実施例１５乃至２０
実施例１におけるように調製したポリＨＥＭＡ（未分別状態）を実施例１３において説明されている方法を用いて官能性化した（実施例１５および１６）。また、実施例１におけるように調製したポリＨＥＭＡを実施例１０において説明されている方法を用いて分別した後に、実施例１３において説明されている方法を用いて官能性化した（実施例１７および１８）。その後、実施例２２の方法および希釈剤として６１％（重量／重量）のテトラエチレン・グリコールを用いて分別化したおよび未分別状態の官能性化したポリＨＥＭＡによる種々のポリマーにより種々のレンズを作成した。これらの粘性の溶液は実施例２２の方法に従って硬化した。これらの結果が以下の表６において示されている。
【表６】
2005539098.tif 000013
【０１４９】
上記の官能性化のために用いた方法が多分散性を一定の許容可能な値に減少することが分かる。一般に、上記の洗浄工程は最小のポリＨＥＭＡの分子を除去する。それぞれのレンズの特性は比較的に低い多分散性を有する官能性化したポリマーほど比較的に良好な機械特性を示すことを示している。
【０１５０】
実施例２１
実施例４において形成および単離した３．２２グラムのＧＭＡ−ＨＥＭＡを２４時間にわたり１２５℃、３ｍｍＨｇにおけるエバポレーションにより乾燥した後に、ＤＭＦ（９９＋％、≦０．１％Ｈ2 Ｏ）の２０％（重量／重量）溶液中に溶かした。１００単位ごとの内の約２．４における一定の平均のエステル化を行なうために、０．７４ミリモルのメタクリル酸（９４％の純度、フルカ社から）を６ｍＬのＤＭＦと共に混合した後に、上記のポリマー溶液に加えた。これに続いて、トリエチルアミン（０．７４ミリモル、≧９９．５％の純度、フルカ社から）を上記のポリマー溶液に加えた。この反応混合物を３０℃において２０時間にわたり自然に反応させた後に、この反応を２ｍＬの水を加えることにより停止した。その後、ＤＭＦを蒸留（２時間にわたり３０℃、０．５ミリバール）により除去する前に１０ｇのグリセロールを上記のポリマー溶液に加えた。
【０１５１】
上記の官能性化したコポリマーを脱イオン水に接触させて、残留しているＤＭＦおよびその他の低分子量の物質を溶解した。約５℃以下に冷却した時に、上記の官能性化したポリマーが沈殿し、その水性の相をデカンテーションにより除去した。その後、メタノールを加えてその官能性化したポリマーを溶解した。この官能性化の程度は２．３であることが分かり、この値は目的の値の９０％に相当している。次に、この官能性化したポリマーをテトラエチレン・グリコールにより溶解して、実施例２２の方法を用いて３９％（重量／重量）の固形物を含有している一定の成形処理用の溶液を作成した。その後、レンズを実施例２２において説明されているように作成した。この結果として得られたレンズは以下の機械的特性（６５％の平衡含水量における）、すなわち、１８±１ｐｓｉの弾性率、１２０±２５％の伸び率を有していた。
【０１５２】
実施例２２
実施例１３によるＨＥＭＡ−２％ＭＡＡコポリマーの溶液を一定の２５ｍｍのＧＤ／Ｘ０．４５ｍｍワットマン・フィルターを通して一定の注射器の中に移して、テトラエチレン・グリコール（９９＋％の純度、フルカ社から）と共に混合することにより３９％（重量／重量）の乾燥時のプレポリマー６０．５％、６０．５％のテトラエチレン・グリコールを含有する一定の成形処理用の溶液を形成した後に、０．５％（重量／重量）のダロキュア１１７３光開始剤を加えた。この混合物を混ぜ合わせた。さらに、一定の制御された真空をこの注射器に加えることにより、低沸点の溶媒を除去した。その後、この胴体を遠心処理して全ての溶液を出口側に降下させた。さらに、空気が逃避するための一時的な通路を維持しながら軸部を上記成形用の溶液に接触するまで上記胴体の中に挿入した。その後、この成形用の溶液を入れた注射器を、一定の制御された力がその軸部に加えられている状態で、一定の固定装置の中に入れて、約５０ｍｇの溶液をポリスチレンにより作成されている一定のコンタクト・レンズの金型の下方部分の中に供給した。その後、金型の上方部分を配置して、この金型を閉じて、その各部品を一定の１０ｋｇの負荷の供給により約５秒間にわたり一体に保持した。
【０１５３】
上記の閉じた金型を１ｍ／秒で移動している一定のコンベヤ・ベルトの上に置き、この金型を約１０秒よりも短い時間にわたりコンベアの上方の２０ｍｍにおいて集光している一定の高強度ＵＶランプの下を通過させた。この最大強度は５Ｗ／ｃｍ2 であり、上記の閉じた金型はこの閉じた金型に隣接している一定のパワーパック（PowerPuck）（登録商標）ＵＶ分光光度計によりＵＶ−ａ範囲内において検出した場合に合計で１５Ｊ／ｃｍ2 を受光していた。
【０１５４】
硬化後に、上記の蓋を手により取り外して、レンズを脱イオン水中に１０分間にわたり浸漬した。このようにして得られたヒドロゲル・レンズは上記のテトラエチレン・グリコールの希釈剤を生理塩水に取り替えた時にそれぞれの形状ならびにそれぞれの寸法を保持していた。従って、上記金型の表面の一定の１：１の複製品が作成されている。すなわち、一定の１４．００ｍｍの直径の金型は一定の１４．００ｍｍの直径のヒドロゲル・レンズを形成する。
【０１５５】
実施例２３
上記のポリＨＥＭＡ溶液をエタノールにより希釈して一定のエタノール中における３６％（重量／重量）の溶液を作成したことを除いて、実施例１を繰り返した。このようにして得られたポリＨＥＭＡの分子量および多分散性が以下の表７において示されている。
【０１５６】
実施例２４
上記のポリＨＥＭＡ溶液をエタノールにより希釈して一定のエタノール中における３６％（重量／重量）の溶液を作成し、ドデシル・メルカプタンの代わりにオクチル・メルカプタンを連鎖移動剤として用いたことを除いて、実施例１を繰り返した。さらに、このようにして得られたポリマー溶液を実施例１０において説明されているように分別処理した。この結果として得たポリＨＥＭＡの分子量および多分散性が以下の表７において示されている。
【表７】
2005539098.tif 000014
【０１５７】
実施例２５−２８
重合温度（実施例２５乃至２７）および溶媒（実施例２８）を以下の表８において示されているように変更したことを除いて実施例３を繰り返した。実施例２７は分別されていない。また、この組におけるその他の全ての実施例は実施例１０に従って分別されている。これらの分子量および多分散性が以下の表８においてそれぞれ示されている。
【表８】
2005539098.tif 000015
【０１５８】
実施例２９−３７
実施例２３乃至２８のポリマーを以下の表９において記載されている変更を伴って実施例１３に類似している方法により分別される。これらの官能性化の割合、分子量および多分散性がそれぞれ表９において示されている。
【表９】
2005539098.tif 000016
【０１５９】
実施例３８−４１
実施例３３および実施例３５乃至３７において作成した官能性化したプレポリマーを実施例２２に従ってレンズに成形した。これらの弾性率、伸び率および平衡含水量が以下の表１０において示されている。
【表１０】
2005539098.tif 000017
【０１６０】
実施例４２
一定の注射器の中に、１９．５％（重量／重量）の実施例３３によるプレポリマーおよび１９．５％（重量／重量）の実施例３５によるプレポリマーを含有する一定のポリマー溶液をＴＥＧ（９９＋％の純度、フルカ社）および光開始剤のダロキュア１１７３と共に混合した。アルコールをエバポレーションにより除去した後に、上記の粘性の溶液は０．５％（重量／重量）に等しいダロキュア１１７３、６０．５％（重量／重量）のＴＥＧ、および１９．５％（重量／重量）のそれぞれのプレポリマーを含有していた。さらに、この成形用の溶液により作成して実施例２２におけるように硬化したヒドロゲルは以下の機械的特性、すなわち、２７±２ｐｓｉの弾性率および１８６±１４％の伸び率を示した。
【０１６１】
実施例４３
一定の注射器の中に、実施例３０による官能性化したプレポリマーの一定の溶液をテトラエチレン・グリコール（９９＋％の純度、フルカ社）および光開始剤のダロキュア１１７３と共に混合した。アルコールをエバポレーションにより除去した後に、上記の粘性の溶液は０．５％（重量／重量）に等しいダロキュア１１７３、５０％（重量／重量）のテトラエチレン・グリコール、および４９．５％（重量／重量）の実施例３０による官能性化したプレポリマーを含有していた。その後、脱気した水を加えて、０．４％（重量／重量）に等しいダロキュア１１７３、３９％（重量／重量）のテトラエチレン、および３８．６％（重量／重量）のプレポリマーおよび補助希釈剤として２２％の水を含有している一定の粘性溶液を作成した。さらに、この成形用の溶液により作成して実施例２２におけるように硬化したヒドロゲルは以下の機械的特性、すなわち、３４±７ｐｓｉの弾性率および１３６±２０％の伸び率を示した。
【０１６２】
実施例４５
高分子量のポリマー・フラクションに富んでいる実施例１におけるプレポリマーの下部フラクション（表２において記載されている）を実施例９において説明されている方法を用いて官能性化した。その後、この官能性化して洗浄したプレポリマーを実施例２２において説明されている方法を用いてＴＥＧと共に混合して５０％の固形物を含有している一定の粘性溶液を得た。この粘性溶液の緩和時間は２０℃において４００秒であることがわかった。
【０１６３】
上記溶液の約５０ｍｇを２０℃において２００，４００および８００秒の保持時間を用いて実施例２２に従って一定のコンタクト・レンズに成形した。
【０１６４】
硬化した後に、それぞれの蓋を手により取り外して、各レンズを脱イオン水中に１０分間にわたり浸漬した。この結果、２００秒および４００秒の保持時間を用いて調製したレンズはゆがんで、その金型の空孔部から外れた一定の形状を有していた。一方、８００秒の保持時間を用いて調製したレンズはその金型の球面の形状を維持していてゆがみが無かった。
【図面の簡単な説明】
【０１６５】
【図１】図１は種々の実施例において作成した組成物に対応するハンセン溶解度パラメータを示している。
【図１】
2005539098.tif 000018
【国際調査報告】
2005539098.tif 000019